(57)【要約】接着剤を像様状に印刷する方法であって、潜接着画像を提供する工程と、その後、接着画像を形成させるために潜接着画像を活性化させる工程とを含む方法。合体制限を伴う潜接着トナーを調製する方法。【特許請求の範囲】
【請求項１】
基板に接着剤を像様状に被着させる方法であって、潜接着画像を上に有する基板を提供する工程と、前記潜接着画像を活性化して接着画像を形成させるために可塑剤を被着させる工程とを含む方法。
【請求項２】
潜接着画像を上に有する基板を提供する工程は、基板を提供する工程と、前記基板に潜接着トナーを像様状に被着させる工程と、潜接着画像を形成させるために前記潜接着トナーを前記第１の基板に融着させる工程とを含む請求項１に記載の方法。
【請求項３】
前記潜接着トナーが、約１０℃より高いＴｇを有するコポリマーを含む潜感圧接着剤を含む潜接着粒子を含み、前記コポリマーが
高Ｔｇコモノマー成分から形成されたホモポリマーが少なくとも約２０℃のＴｇを有する、約５０質量％〜約７０質量％の高Ｔｇコモノマー成分と、
任意に、ベースコポリマーの全質量を基準にして約２０質量％以下の酸性コモノマーと、
低Ｔｇコモノマーの前記ホモポリマーのＴｇが約２０℃未満である、約３０質量％〜約５０質量％の一種以上の低Ｔｇ（メタ）アクリレートコモノマーとを含む成分から形成される請求項２に記載の方法。
【請求項４】
前記高Ｔｇコモノマー成分はエチレン系不飽和モノマーまたは前記モノマーの混合物である請求項３に記載の方法。
【請求項５】
前記高Ｔｇコモノマー成分は、低級アルキル（Ｃ１〜Ｃ４）メタクリレート、ビニルエステル、Ｎ−ビニルラクタム、置換（メタ）アクリルアミド、無水マレイン酸、シクロアルキルアルコール、芳香族アルコールまたは架橋シクロアルキルアルコールの（メタ）アクリレートエステル、スチレン、置換スチレンまたはそれらの混合物からなる群より選択される請求項３に記載の方法。
【請求項６】
前記高Ｔｇコモノマー成分は、エチルメタクリレート、メチルメタクリレート、イソボルニルアクリレート、イソボルニルメタクリレート、４−ｔ−ブチルシクロヘキシルメタクリレート、４−ｔ−ブチルシクロヘキシルアクリレート、シクロヘキシルメタクリレート、Ｎ，Ｎ−ジメチルアクリルアミド、Ｎ，Ｎ−ジメチルメタクリルアミド、アクリロニトリルおよびそれらの混合物からなる群より選択される請求項３に記載の方法。
【請求項７】
前記低Ｔｇ（メタ）アクリレートコモノマーは一官能性不飽和モノマーである請求項３に記載の方法。
【請求項８】
前記一官能性不飽和モノマーは、そのアルキル基が１〜約１８個の炭素原子を含む非第三アルキルアルコールの（メタ）アクリレートエステル、および非第三アルコールの（メタ）アクリレートエステルの混合物である請求項３に記載の方法。
【請求項９】
前記（メタ）アクリレートモノマーは、単独重合された時に２０℃未満のＴｇを有し、以下の式
【化１】
2004512567.tif 000010
（式中、Ｒ１はＨまたはＣＨ３であり、後者は（メタ）アクリレートモノマーがメタクリレートモノマーである場合に対応し、Ｒ２は直鎖炭化水素基または分岐炭化水素基から選択され、一個以上のヘテロ原子を含んでもよく、前記炭化水素基中の炭化水素の数は１〜約１８個である。）を有する請求項３に記載の方法。
【請求項１０】
前記（メタ）アクリレートモノマーは、ｎ−ブチルアクリレート、エトキシエトキシエチルアクリレート、２−エチルヘキシルアクリレート、イソオクチルアクリレート、ラウリルアクリレートおよびそれらの混合物からなる群より選択される請求項９に記載の方法。
【請求項１１】
前記酸性コモノマーは、エチレン系不飽和カルボン酸、エチレン系不飽和スルホン酸、エチレン系不飽和リン酸およびそれらの混合物である請求項３に記載の方法。
【請求項１２】
前記酸性コモノマーは、アクリル酸、β−カルボキシエチルアクリレートおよびメタクリル酸である請求項１１に記載の方法。
【請求項１３】
前記可塑剤は非揮発性である請求項１に記載の方法。
【請求項１４】
前記可塑剤は非反応性である請求項１に記載の方法。
【請求項１５】
前記可塑剤は一塩基酸または多塩基酸のエステルである請求項１に記載の方法。
【請求項１６】
前記可塑剤は、ポリウレタン、ポリウレア、ポリビニルエーテル、ポリエーテル、ポリエステル、ポリアクリレートまたはそれらの混合物である請求項１に記載の方法。
【請求項１７】
前記可塑剤は、約１５０〜約５，０００の重量平均分子量を有するポリアルキレンオキシド、アルキル官能化ポリアルキレンオキシドまたはアリール官能化ポリアルキレンオキシド、ベンゾイル官能化ポリエーテル、ポリエチレンオキシドのモノメチルエーテル、アジペートモノマー、アジペートポリマー、クエン酸エステル、フタル酸エステル、リン酸エステル、グルタル酸エステルおよびそれらの混合物からなる群より選択される請求項１４に記載の方法。
【請求項１８】
前記潜接着剤は、一種以上の開始剤、少なくとも一種の連鎖移動剤および少なくとも一種の架橋剤をさらに含む請求項２に記載の方法。
【請求項１９】
潜接着トナーを被着させる工程は、電子写真プロセス、磁気プロセスまたは静電プロセスにおいてトナーを被着させる工程を含む請求項２に記載の方法。
【請求項２０】
潜接着トナーを被着させる工程は、電子写真プロセスまたは磁気プロセスにおいてトナーを被着させる工程を含む請求項１９に記載の方法。
【請求項２１】
前記潜接着トナーを被着させる工程は、電子写真プロセスにおいてトナーを被着させる工程を含む請求項１９に記載の方法。
【請求項２２】
前記潜接着トナーは、過度に粘着付与された潜感圧接着剤を含む潜接着粒子を含む請求項２に記載の方法。
【請求項２３】
前記過度に粘着付与された潜感圧接着剤は、天然ゴム、合成ゴム、スチレンブロックコポリマー、（メタ）アクリル系、ポリ（アルファ−オレフィン）またはシリコーンを含む請求項２２に記載の方法。
【請求項２４】
像様状に印刷された接着剤を用いて基板を互いに接着させる方法であって、単一組成潜接着粒子を含む潜接着トナーを第１の基板に像様状に被着させる工程と、潜接着画像を形成させるために前記潜接着トナーを前記第１の基板に融着させる工程と、接着画像を形成させるために前記潜接着画像を活性化させる工程と、前記第１の基板上に配置された前記接着画像に第２の基板を被着させる工程とを含む方法。
【請求項２５】
前記潜接着トナーは、アクリル系、ウレタン、フェノール系、ポリイミド、シアネートエステルまたはエポキシからなる潜接着粒子を含む請求項２４に記載の方法。
【請求項２６】
前記潜接着トナーは、結晶性側鎖を有するアクリルポリマーからなる潜接着粒子を含む請求項２４に記載の方法。
【請求項２７】
前記潜接着トナーは、エポキシアクリル系またはエポキシポリエステル構造または半構造接着剤を含む潜接着粒子を含む請求項２４に記載の方法。
【請求項２８】
前記潜接着トナーは、ポリエステル接着剤またはポリアミド接着剤からなる潜接着粒子を含む請求項２４に記載の方法。
【請求項２９】
像様状に印刷された接着剤を用いて基板を互いに接着させる方法であって、構造または半構造潜接着粒子からなる潜接着トナーを第１の基板に像様状に被着させる工程と、潜接着画像を形成させるために前記潜接着トナーを前記第１の基板に融着させる工程と、接着画像を形成させるために前記潜接着画像を活性化させる工程と、前記第１の基板上に配置された前記接着画像に第２の基板を被着させる工程とを含む方法。
【請求項３０】
ポリマー粒子を含む潜接着トナーを製造する方法であって、ポリマーを生成させるのに有効な条件下で重合性モノマーおよびコロイド状安定剤を提供する工程と、１マイクロメートル以下の粒子サイズのポリマー粒子を生成させるために前記ポリマーを剪断力に供する工程と、前記ポリマー粒子の凝固量を減らすためにｐＨを調節する工程とを含む方法。
【発明の詳細な説明】
【０００１】
発明の分野
本発明は、潜接着特性、特に潜感圧接着特性を有する接着剤、特にアクリレート系接着剤の像様状印刷、特に電子写真印刷に関する。
【０００２】
背景
接着剤の模様塗りはアセンブリー産業において非常に重要である。例えば、接着剤の模様塗りは、医療電極中の境界接着剤、膜スイッチ中の積層接着剤、電子パッケージおよび電子回路板中の取付接着剤の用途で必要である。
【０００３】
接着剤の模様塗りは、一般に、フィルム接着剤の使用に代わるより経済的な代替方法であって、接着剤を部品に被着させるために打抜きおよび相当量の手動取扱いを含む方法である。印刷可能な接着剤は、溶媒系反応性モノマー／オリゴマー、水性反応性モノマー／オリゴマーからＵＶ硬化性反応性モノマー／オリゴマーに及ぶ多くの構成で入手できる。これらの材料のすべては乾燥工程または硬化工程を必要とし、それは除くことが望ましいであろう。装置は、多くの場合に溶媒を伴う完全なクリーンアップも被覆作業間で必要とし、それも除くことが望ましいであろう。ホットメルトスクリーン印刷は、接着剤の模様塗りに代わる更にもう一種の代替方法である。ホットメルトの取扱いは安全上心配があるのみでなく、接着剤の溶融流動学的挙動は満足のいく実施に対する障害でもありうる。従って、より経済的且つ効率的な接着剤の模様塗り手段が必要とされている。
【０００４】
こうした一方法には、静電手段、磁気手段またはその両方の使用を挙げることが可能である。特定のこうした一例は電子写真の使用を含む。カラー電子写真の一般的議論は、Ｒ．Ｍ．Ｓｃｈａｆｆｅｒｔによる「Ｅｌｅｃｔｒｏｐｈｏｔｏｇｒａｐｈｙ」，Ｆｏｃａｌ　Ｐｒｅｓｓ，Ｌｏｎｄｏｎ　＆　Ｎｅｗ　Ｙｏｒｋ，１９７５，ｐａｇｅ１７８−１９０に提示されている。一般に、電子写真において、複写物または印刷物は、光導電性材料（すなわち光導電体）を用いて静電潜像を形成させることにより得られる。光導電体は、帯電装置によって完全に帯電され、その後、光に像様状に露光されて、光導電体上に静電潜像が生じる。その後、静電潜像は、乾燥トナーで現像されて、光導電体上にトナー画像が形成される。トナー画像（すなわち「実」画像）は、紙シートなどの画像受取り材料上に転写される。これは、直接手段または間接手段によって行いうる。その後、画像受取り材料上に転写されたトナー画像は、熱、圧力、溶媒蒸気またはそれらの組み合わせの利用後に定着される。転写されずに光導電体上に残るトナーは、必要ならば種々の手段によって除去され、その後、上述したプロセスが繰り返される。
【０００５】
こうした画像形成方法で用いるための乾燥トナーは結合剤樹脂と着色剤を含み、任意に、電荷制御剤、定着剤および剥離剤を含む。これらの乾燥トナーに必須の特性には、良好な定着能力、帯電能力、流動性、環境変化に対する安定性および機械的強度が挙げられる。
【０００６】
一般に、こうした乾燥トナーの粒子サイズは、数ミクロン（すなわち数マイクロメートル）〜約３０マイクロメートルの範囲内である。これらの粒子サイズは、トナーを粉砕するか、または重合技術によって得ることが可能である。しかし、トナー中で用いられるこうしたポリマーの大部分は、基板を互いに結合させるのに十分な接着特性を有することが示されてこなかった。
【０００７】
しかし、接着トナーの電子写真の限定的な使用が実証されてきた。例えば、米国特許第５，３６１，０８９号（Ｂｅａｒｓｓら）には、トナー画像の基板への後続の転写を強化するために、画像形成されたカラートナー上に接着トナーを像様状に電子記録印刷することが開示されている。しかし、接着トナーの組成は開示されていない。米国特許第５，５９９，６１８号（Ｃａｌｌａｈａｎ，Ｊｒ．ら）には、静電手段、磁気手段またはその両方によるコアシェル感圧接着粒子の被着も開示されている。こうしたコアシェル感圧接着粒子は、非粘着性外側シェルおよび例えば圧力の利用により粒子を活性化した後に露出する感圧接着コアを含む。
【０００８】
像様状印刷されうる他の接着剤および接着剤を像様状に印刷する他の手段ならびにこうした接着剤を製造する方法が依然として必要とされている。
【０００９】
発明の概要
本発明は、潜接着トナー、こうした接着トナーを製造する方法、およびこうした潜潜像トナーの像様状印刷プロセス、特に電子写真印刷プロセスに関する。潜接着トナーは、典型的には、任意に液体キャリアに分散された潜接着特性を有する乾燥粒子（例えば粉末）を含む。好ましくは、液体キャリアがなく、それによって印刷プロセスは１００％固体作業になる。典型的には、１００％固体作業において、クリーンアップは、より単純であり。接着剤間の切り替えはより単純であり、接着剤の取扱いの予防措置はより単純であり、粉末の取扱いを必要とするだけである。これによって、本発明の好ましい方法は短時間作業のために優れた適合性になる。
【００１０】
印刷した画像の解像度は、用いられる粉末の品質によって殆ど限定される。本明細書に記載された接着トナーを使用すると、まさに高解像度を得ることが可能である。印刷パターンは感光体上の画像を単に変えることにより容易に変えられ、それはコンピュータに記憶されたパターンを用いて数秒内に行うことができる。新しいパターンは数分内でコンピュータ設計することが可能である。接着特性の発現は印刷と同調して行うことができ、材料の手動取扱いを全く必要としない。
【００１１】
像様状印刷されたこうした接着剤は、医療電極、膜スイッチ、電子パッケージ、電子回路板、グラフィック物品、再帰反射物品、ラベル、ノートパッドなどの製造において有用である。
【００１２】
本発明の一実施形態において、基板に接着剤を像様状に被着させる方法が提供される。その方法には、潜接着画像を上に有する基板を提供する工程と、前記潜接着画像を活性化して接着画像を形成させるために可塑剤を被着させる工程とを含む。好ましくは、潜接着画像を上に有する基板を提供する工程は、基板を提供する工程と、前記基板に潜接着トナーを像様状に被着させる工程と、潜接着画像を形成させるために前記潜接着トナーを前記第１の基板に融着させる工程とを含む。
【００１３】
可塑剤は、必要な時間まで潜接着剤を活性化するのを妨げる予防措置を講じられている限り、潜接着トナーを被着させる前、その間またはその後に被着させることが可能である。例えば、可塑剤は、固体状またはカプセル化状で被着させることができ、熱を加えて可塑剤を溶融させることができ、可塑剤に潜接着剤を活性化させることが可能である。
【００１４】
もう一つの実施形態において、像様状に印刷された接着剤を用いて基板を互いに接着させる方法が提供される。その方法には、単一組成潜接着粒子を含む潜接着トナーを第１の基板に像様状に被着させる工程と、潜接着画像を形成させるために前記潜接着トナーを前記第１の基板に融着させる工程と、接着画像を形成させるために前記潜接着画像を活性化させる工程と、前記第１の基板上に配置された前記接着画像に第２の基板を被着させる工程とを含む。好ましくは、潜接着トナーは、アクリル系、ウレタン、フェノール系、ポリイミド、シアネートエステルまたはエポキシの潜接着粒子を含む。もう一つの実施形態において、潜接着トナーは結晶性側鎖を有する潜接着アクリルポリマーの粒子を含む。なおもう一つの実施形態において、潜接着トナーは、エポキシアクリルまたはエポキシポリエステル構造または半構造接着剤の潜接着粒子を含む。なおもう一つの実施形態において、潜接着トナーは、ポリエステル接着剤またはポリアミド接着剤の潜接着粒子を含む。
【００１５】
なおもう一つの実施形態において、像様状に印刷された接着剤を用いて基板を互いに接着させる方法であって、構造または半構造潜接着粒子を含む潜接着トナーを第１の基板に像様状に被着させる工程と、潜接着画像を形成させるために前記潜接着トナーを前記第１の基板に融着させる工程と、接着画像を形成させるために前記潜接着画像を活性化させる工程と、前記第１の基板上に配置された前記接着画像に第２の基板を被着させる工程とを含む方法が提供される。
【００１６】
本発明は、ポリマー粒子を含む潜接着トナーを製造する方法も提供する。その方法には、ポリマーを生成させるのに有効な条件下で重合性モノマーおよびコロイド状安定剤を提供する工程と、１マイクロメートル以下の粒子サイズのポリマー粒子を生成させるために前記ポリマーを剪断力に供する工程と、前記ポリマー粒子の凝固量を減らすためにｐＨを調節する工程とを含む。
【００１７】
本明細書で用いられる時、
「接着剤」とは接着組成物を意味し、そして接着剤物品の接着剤層にも関連する。
「潜接着剤」とは、像様状印刷中に接着特性をもたないが（例えば、粘着性でない）、熱、可塑剤などの利用によって一旦活性化させると接着特性を有する接着剤を意味する。
「過度に粘着付与された潜接着剤」とは、比較的大量の粘着性付与剤のゆえに接着特性をもたないが（例えば、粘着性でない）、可塑剤の被着によって一旦活性化させると接着特性を獲得する接着剤を意味する。
「感圧接着剤」、すなわち「ＰＳＡ」は、（１）強く永久的な粘着力、（２）指圧以下での粘着性、（３）基板上に保持するのに十分な能力、および（４）きれいに基板から除去されるのに十分な凝集強度の特性を有する粘弾性材料を意味する。
「適合性」とは、（１）規定量で組み合わされた時に潜接着剤からの甚だしい相分離を示さない、（２）一旦潜接着剤と混合されると、エージング後に潜接着剤から著しく相分離しない、（３）可塑化された組成物が上で定義された感圧接着特性を示すように潜接着剤のために流動学的改質剤として機能する可塑剤に関連する。
「非揮発性」とは、本発明の潜接着剤と組み合わされた時に３％未満のＶＯＣ（揮発性有機含有率）を発生する可塑剤に関連する。ＶＯＣ含有率は、被覆された組成物を強制通風炉内で１時間にわたり１００±５℃に供することによりＡＳＴＭ　Ｄ５４０３−９３に似たように決定することが可能である。３％未満の可塑剤が可塑剤入り感圧接着組成物から失われる場合、可塑剤は「非揮発性」とみなす。
「単一組成」粒子は、粒子が粒子の断面を横切って実質的に均一の組成を有する限り一種以上の成分を含む。
【００１８】
好ましい実施形態の説明
本発明は、潜接着剤と、潜接着剤を像様状に被着させ、例えば基板を互いに接着させるために上述した接着剤を活性化させる方法とに関する。アクリル系潜感圧接着剤の電子写真印刷に本説明を主として向けているけれども、本発明は、こうした方法および接着剤に限定されない。感圧であろうとなかろうと様々な接着剤および電子写真であろうとなかろうと像様状印刷方法は本発明によって包含される。
【００１９】
本発明の方法において、（液体キャリアなどの他の成分と任意に組み合わせることが可能であり、「潜接着トナー」とも呼ぶ）潜接着粒子は基板に像様状に被着され、任意に画像受取り材料に転写され、画像が直接被着された受取り材料または基板と粒子との間の結合を強化するために融着され（好ましくは粒子を合体させ膜にするためにさらに融着させ）、活性化助剤を用いて接着特性、特に感圧接着特性をもたらすために活性化される。活性化助剤は、熱形態または例えば放射線、硬化剤（例えば、キュラティブ、固化剤、触媒）または可塑剤の他の形態であることが可能であり、接着剤が像様状に印刷された後に接着剤に接着特性を与えるように機能する。
【００２０】
本明細書で前述した潜接着剤（好ましくは単一組成潜接着剤）を使用する利点の一つは、液体キャリアを用いてまたは用いずに潜接着剤を固体粉末として像様状に送出する能力である。例えば、噴霧乾燥乳化重合プロセス、懸濁重合プロセスおよび分散重合プロセスを含むこうした粉末を調製するために用いられる従来の重合方法に加えて、粉末状の潜接着剤は、凍結粉砕またはハンマーミリングなどの機械的技術を用いて調製することも可能である。比較的狭い粒子サイズ分布を得るために、特定の好ましい合体制限重合方法を本明細書で記載する。
【００２１】
好ましくは、潜接着粒子は単一組成潜接着粒子である。すなわち、それらの粒子は、例えば、（例えば、感圧接着コアおよび非感圧接着シェルを有する）コアシェル構成を含まない。しかし、単一組成粒子が粒子の断面を横切って実質的に均一の組成を有する限り二種以上の成分を含むことができることは理解されるべきである。こうした単一組成粒子は、一般に、より貯蔵安定性であることが可能であり、典型的には製造するのがより容易であり、シェル材料が感圧特性の発現を妨げないので好ましい。
【００２２】
本発明による潜接着トナーが約１ミクロン（すなわちマイクロメートル）〜約５０マイクロメートル、好ましくは約５マイクロメートル〜約２５マイクロメートルの数平均粒子サイズ（すなわち、粒子の最大寸法、典型的には球状粒子の直径）を有する潜接着粒子を含むことが特に好ましい。粒子サイズは、「実施例」節で記載したように粒子サイズ分析機を用いて得ることが可能である。これらの粒子サイズ範囲は、高い鮮明度の画像を得るために望ましい。粒子サイズが１マイクロメートル未満である時、例えば、乾燥粉末としての取扱いは難しくなり、吸入の危険性が存在し、製造コストが高まる。粒子サイズが５０マイクロメートルを超える時、例えば、微細ドット潜像を忠実に現像も複写もできず、融着はより難しく、より遅い。
【００２３】
さらに、潜接着トナーが約２０％以下の粒子サイズ変動係数を有する潜接着粒子を含むことが望ましい。粒子サイズ分布の幅は、特に電子写真プロセスの転写プロセスにおいて画像の再現性に大きく寄与する。すなわち、たとえ平均粒子サイズが上述した好ましい範囲内であるとしても、変動係数が２０％を超える時、電荷密度の均一性は低下し、それはより低い流動性を生じさせ、そしておそらくより低い均一画像形成という結果となりうる。
【００２４】
一旦潜接着トナーを基板に像様状に被着させ、任意に（画像受取り材料と呼ばれることが多い）第２の基板に転写させ、基板への接着性を強化するために融着させると、得られた潜接着画像は、一旦潜接着剤を接着剤に変換するために活性化助剤が被着されると、もう一つの基板に接着させるために使用できるものであり、よって二つの基板を互いに接着させる。融着は典型的には熱を加えると起きる。粒子を完全に融着させて平滑な潜接着被膜にするのに十分な熱を使用することができ、あるいは潜接着画像の粒子特性の全部または一部を維持することができる。
【００２５】
潜接着トナーは、典型的には、良好な接着特性を求めて従来のトナーより大幅に厚い厚さで被着される。一般に、従来のトナーが約５マイクロメートルの厚さで被着されるのに対して、本明細書で前述した潜接着粒子から調製される潜接着剤層の厚さは、遙かにより厚い厚さで被着される。好ましくは、本発明により形成される接着剤層の厚さは少なくとも約２０マイクロメートルである。
【００２６】
同じかまたは異なる潜接着トナーを用いて、潜接着剤の多層を基板に被着させることが可能である。必要ならば、任意に、これらの層を非接着剤層によって分離することが可能である。多層（三次元）画像の形成のための方法は、米国特許第５，０８８，０４７号（Ｂｙｎｕｍ）に記載された方法を用いて調製することが可能である。
【００２７】
活性化助剤を被着させると、潜接着画像の全部または一部は、接着特性、特に感圧接着特性、構造接着特性または半構造接着特性を有する材料に活性化される。活性化助剤は、熱形態または例えば放射線、可塑剤、有機溶媒、水、硬化剤（例えば、キュラティブ、触媒、固化剤）およびそれらの組み合わせの他の形態を含む。こうした活性化助剤は、任意に、圧力の利用により補足することが可能である。融着プロセスが典型的には熱の利用を含むことは理解されるべきである。それゆえに、潜接着剤が熱によって活性化される場合、融着プロセスは潜接着剤の後続の活性化に悪影響を及ぼしてはならない。
【００２８】
活性化助剤は様々な方法で被着させることが可能である。例えば、可塑剤を固体状または液体状で被着させることが可能である。可塑剤はカプセル化することが可能であり、そして潜接着トナーを像様状に印刷するために用いられるのと同じ技術または似た技術を用いて像様状に被着させることが可能である。可塑剤を画像上に噴霧することが可能であるか、または画像を可塑剤（粉末状またはフィルム状）で別な風に覆うことが可能である。例えば、可塑化されていない潜接着剤は、粉末、フィルムおよび粒子などの形態をとった固体可塑剤で被覆することができ、可塑剤を溶融させるとともに組み合わせた潜接着剤と可塑剤の接着剤（好ましくは、感圧接着剤、構造接着剤または半構造接着剤、より好ましくは感圧接着剤）特性を活性化させるのに十分な温度に加熱することが可能である。固体粉末状可塑剤は、潜接着剤に関して上述したのと似た機械的方法を用いて調製することが可能である。あるいは、液体可塑剤は、噴霧供給技術、流し供給技術または他の液体供給技術（インクジェットなど）によって潜接着画像の面に被着させることが可能である。
【００２９】
潜接着剤
潜接着剤は技術上既知の様々な接着剤であり、好ましくは、強い粘着性であるとともに一旦活性化されると基板と接触した後に強い結合を形成する接着剤である。必要ならば、非感圧接着剤、熱活性化性接着剤、化学活性化性（溶媒、可塑剤などによる）接着剤、水活性化性接着剤などを使用してもよい。適する接着剤は、好ましくは、潜接着トナーの被着中および後続の潜接着トナーの融着中に硬化せず、永久に粘着性にもならない。潜接着剤の多少の変換は、活性化助剤によって接着剤が後で活性化されうる限り起きることが可能である。
【００３０】
本発明において有用な好ましい潜感圧接着剤には、国際公報ＷＯ００／５６８３０号（２０００年９月２８日発行）で開示された可塑剤で活性化可能な高Ｔｇアクリルポリマー系感圧接着剤が挙げられる。こうした接着剤には、約１０℃より高いＴｇを有するベースコポリマーであって、高Ｔｇコモノマー成分から形成されたホモポリマーが少なくとも約２０℃のＴｇを有する高Ｔｇコモノマー成分約５０質量％〜約７０質量％、任意に、ベースコポリマーの全質量を基準にして約２０質量％以下の酸性コモノマーおよび低Ｔｇ（メタ）アクリレートコモノマーのホモポリマーのＴｇが約２０℃未満である一種以上の低Ｔｇ（メタ）アクリレートコモノマー約３０質量％〜約５０質量％から形成されるベースコポリマーが挙げられる。ベースコポリマーを活性化して感圧接着剤を形成させるために、ベースコポリマーの１００部を基準にして約１部〜約１００部の可塑剤が添加される。可塑剤は、典型的には、基コポリマーによる潜像の形成後に添加される。
【００３１】
もう一つの好ましい潜接着剤は、エラストマーおよび大量の粘着性付与樹脂を含む接着剤であり、後者は、強い活性化性結合（例えば、可塑剤活性化性結合および／または熱活性化性結合）のための能力を接着剤が有するままにしつつ、接着剤で印刷されたシートの便利で効果的な室温取扱いのために必要なレベルに接着剤の接着特性を低下させるのに十分な量で含まれる。こうした接着剤を本明細書では「過度に粘着付与された」接着剤と呼ぶ。過度に粘着付与された熱活性化性接着剤の例は米国特許第４，２４８，７４８号（ＭｃＧｒａｔｈら）で開示されている。
【００３２】
こうした「過度に粘着付与された」接着剤において、粘着性付与樹脂は、一般に周知された樹脂であり、こうした樹脂は、エラストマーのガラス転移温度（Ｔｇ）および粘着性を高める能力によって特徴付けられる典型的には熱可塑性樹脂系室温固体である。粘着力は、「傾斜溝」試験、すなわち「転がりボール」試験などの様々な試験によって測定することが可能であり、「転がりボール」試験においては、試験対象の混合物で被覆されたテープが底で支持されている傾斜溝にステンレスボールを放置して転がり落とす。有用な粘着性付与樹脂は、接着剤ポリマー１００部当たり２０〜１００部の典型的な量で添加された時に従来の感圧接着剤ポリマーの粘着力を通常は高める。過度に粘着付与された接着剤は、通常、感圧接着剤を製造するために必要な量よりも多い量で粘着性付与樹脂が添加される時に生じる。
【００３３】
典型的には高分子量有機酸と関連中性材料との混合物である自然材料は、粘着性付与樹脂の一般的な形態である。ウッドロジンまたは他のロジン、あるいはこうした自然ロジンの変性形態、例えば、水素添加ロジンまたはエステル化ロジンは特に有用である。テルペン、ピネンなどのポリマー、および低分子量スチレン樹脂も有用である。適する他の粘着性付与樹脂の例を以下に記載する。
【００３４】
過度に粘着付与された接着剤は、典型的には感圧接着剤中で用いられるエラストマーから誘導することが可能である。こうした過度に粘着付与された接着剤は、室温（すなわち、約２０℃〜約２５℃）で粘着性が低いか、または全く不粘着性である。過度に粘着付与された接着剤の室温での低い粘着性または不粘着性の特性は、それらの接着剤の高いガラス転移温度（典型的には少なくとも約１０℃）および／または高い剪断貯蔵弾性率（２３℃と１Ｈｚで典型的には少なくとも５×１０５パスカル）から誘導される。過度に粘着付与された接着剤を感圧接着特性を示す材料に変換するために可塑剤が用いられる。適する可塑剤は、約１０℃未満、好ましくは０℃未満に潜接着剤のＴｇを低下させるとともに、Ｄａｈｌｑｕｉｓｔ基準より低く潜接着剤の剪断貯蔵弾性率を低下させることが可能である可塑剤である。この基準は、Ｈａｎｄｂｏｏｋ　ｏｆ　Ｐｒｅｓｓｕｒｅ　Ｓｅｎｓｉｔｉｖｅ　Ａｄｈｅｓｉｖｅ　Ｔｅｃｈｎｏｌｏｇｙ，Ｄｏｎａｔａｓ　Ｓａｔａｓ（Ｅｄ．），２ｎｄ　Ｅｄｉｔｉｏｎ，ｐｐ．１７２−１７３，Ｖａｎ　Ｎｏｓｔｒａｎｄ　Ｒｅｉｎｈｏｌｄ，Ｎｅｗ　Ｙｏｒｋ，ＮＹ，１９８９において定義されている。
【００３５】
本発明において有用な「過度に粘着付与された」潜感圧接着剤の例には、天然ゴム、合成ゴム、スチレンブロックコポリマー、ポリ（メタ）アクリレート、ポリ（アルファ−オレフィン）およびシリコーンが挙げられる。
【００３６】
過度に粘着付与された潜天然ゴム接着剤には、ライトペールクレープグレートからダーカーリブドスモークドシートまでのクレード範囲であってもよく、こうした例として、制御された粘度のゴムグレードであるＣＶ−６０およびリブドスモークドシートゴムグレードであるＳＭＲ−５を含む天然ゴムが挙げられる。天然ゴムに過度に粘着性付与するために用いられる粘着性付与樹脂には、一般に、ウッドロジンおよびその水素添加誘導体、種々の軟化点のテルペン樹脂および石油系樹脂が挙げられるが、それらに限定されない。
【００３７】
過度に粘着付与された潜合成ゴム接着剤には、ブチルゴム、イソブチレンと３％未満のイソプレンのコポリマー、ポリイソブチレン、イソプレンのホモポリマー、ポリブタジエン、スチレン／ブタジエンゴム、ポリブタジエンゴムまたはスチレン／ブタジエンゴムなどの一般にゴム質エラストマーである合成ゴムが挙げられる。合成ゴムの例は、Ｂ．Ｆ．Ｇｏｏｄｒｉｃｈから商品名スチレン／ブタジエンゴム「ＡＭＥＲＩＰＯＬ１０１ＩＡ」で市販されている合成ゴムである。合成ゴムに過度に粘着性付与するために有用な粘着性付与剤には、ロジンの誘導体、ポリテルペン、Ｃ５脂肪族オレフィン誘導樹脂およびＣ９芳香族／Ｃ５脂肪族オレフィン誘導樹脂が挙げられる。
【００３８】
過度に粘着付与された潜スチレンブロックコポリマー接着剤は、一般に、Ａ−Ｂ型またはＡ−Ｂ−Ａ型のエラストマーと樹脂を含み、ここでＡは熱可塑性ポリスチレンブロックを表し、Ｂはポリイソプレン、ポリブタジエンまたはポリ（エチレン／ブチレン）のゴムブロックを表す。有用なブロックコポリマーの例には、Ｓｈｅｌｌ　Ｃｈｅｍｉｃａｌ　Ｃｏ．から商品名「ＫＲＡＴＯＮ　Ｄ１１０７」、「ＫＲＡＴＯＮ　Ｇ１６５７」、「ＫＲＡＴＯＮ　Ｇ１７５０」および「ＫＲＡＴＯＮ　Ｄ１１１８」で市販されているものなどの線状、放射状、星形および傾斜スチレン−イソプレンブロックコポリマーが挙げられる。スチレンブロックは、ブロックコポリマー感圧接着剤に二相構造をとらせる回転楕円面、筒形またはラメラの形状をしたドメインを形成する傾向がある。ゴム相と関連する樹脂は、一般に、感圧接着剤において粘着性を発現させる。ゴム相関連樹脂の例には、Ｇｏｏｄｙｅａｒから商品名「ＥＳＣＯＲＥＺ１３００」および「ＷＩＮＧＴＡＣＫ」で市販されているものなどの脂肪族オレフィン誘導樹脂、Ｈｅｒｃｕｌｅｓ，Ｉｎｃ．から商品名「ＦＯＲＡＬ」および「ＳＴＡＹＢＥＬＩＴＥ　Ｅｓｔｅｒ１０」で市販されているものなどのロジンエステル、Ｅｘｘｏｎから商品名「ＥＳＣＯＲＥＺ５０００」で市販されているものなどの水素添加炭化水素、Ｈｅｒｃｕｌｅｓ，Ｉｎｃ．から商品名「ＰＩＣＣＯＬＹＴＥ　Ａ」で市販されているものなどのポリテルペン、および商品名「ＰＩＣＣＯＦＹＮ　Ａ１００」で市販されているものなどの石油源またはテレビン源から誘導されたテルペンフェノール樹脂が挙げられる。熱可塑性相と関連する樹脂は、感圧接着剤を剛化させる傾向がある。
【００３９】
過度に粘着付与された潜（メタ）アクリル接着剤は、一般に、例えば、イソオクチルアクリレート、２−エチル−ヘキシル−アクリレートおよびｎ−ブチルアクリレートなどのＣ４〜Ｃ１２アルキルエステル成分１００〜８０質量％および例えばアクリル酸、メタクリル酸、酢酸ビニル、Ｎ−ビニルピロリドンおよびスチレンマクロマーなどの極性成分または凝集強化成分０〜２０質量％を含む。好ましくは、（メタ）アクリル感圧接着剤は、アクリル酸０〜２０質量％およびイソオクチルアクリレート１００〜８０質量％を含む。これらの材料に過度に粘着性付与するために使用できる有用な粘着性付与剤は、Ｈｅｒｃｕｌｅｓ，Ｉｎｃ．から商品名「ＦＯＲＡＬ８５」で市販されているものなどのロジンエステル、Ｈｅｒｃｕｌｅｓ，Ｉｎｃ．から商品名「ＰＩＣＣＯＴＥＸ　ＬＣ−５５ＷＫ」で市販されているものなどの芳香族樹脂、Ａｒｉｚｏｎａ　Ｃｈｅｍｉｃａｌ　Ｃｏ．から商品名「ＳＹＬＶＡＲＥＺ２０１９」および「ＺＯＮＡＲＥＺ　Ｂ−１００」で市販されているものなどのテルペン樹脂である。
【００４０】
ポリ（１−アルケン）接着剤とも呼ばれる過度に粘着付与された潜ポリ（アルファ−オレフィン）接着剤は、一般に、米国特許第５，１１２，８８２号（Ｂａｂｕら）に記載されたように放射線活性化性官能基が上にグラフトされていてもよい実質的に非架橋のポリマーまたは非架橋ポリマーのいずれかを含む。こうした接着剤に過度に粘着性付与するために使用できる粘着性付与材料は、典型的には、ポリ（アルファ−オレフィン）ポリマーに混和性である樹脂である。有用な粘着性付与樹脂には、Ｃ５〜Ｃ９不飽和炭化水素モノマーの重合によって誘導された樹脂、ポリテルペンおよびフェノール変性ポリテルペンまたはスチレン変性ポリテルペンなどが挙げられる。この種のＣ５オレフィン留分に基づくこうした樹脂の例には、Ｇｏｏｄｙｅａｒから商品名「ＷＩＮＧＴＡＣＫ」で市販されている樹脂が挙げられる。
【００４１】
過度に粘着付与された潜シリコーン接着剤は、二種の主成分であるポリマーまたはガムと粘着性付与樹脂を含む。このポリマーは、典型的には、ポリマー鎖の両末端に残留シラノール官能基（ＳｉＯＨ）を含む高分子量ポリジメチルシロキサンまたはポリジメチルジフェニルシロキサン、あるいはポリジオルガノシロキサンソフトセグメントとウレア末端ハードセグメントを含むブロックコポリマーである。これらの接着剤に過度に粘着性付与するために使用できる粘着性付与樹脂は、トリメチルシロキシ基（ＯＳｉＭｅ３）で末端封止されているとともに多少の残留シラノール官能基も含む三次元シリケート構造を含む。粘着性付与樹脂の例には、ニューヨーク州ウォーターフォードのＧｅｎｅｒａｌ　Ｅｌｅｃｔｒｉｃ　Ｃｏ．，Ｓｉｌｉｃｏｎｅ　Ｒｅｓｉｎｓ　Ｄｉｖｉｓｉｏｎから商品名「ＳＲ５４５」で市販されている樹脂およびカリフォルニア州トランスのＳｈｉｎ−Ｅｔｓｕ　Ｓｉｌｉｃｏｎｅｓ　ｏｆ　Ａｍｅｒｉｃａ，Ｉｎｃ．から商品名「ＭＱＤ−３２−２」で市販されている樹脂が挙げられる。典型的には、シリコーン樹脂に過度に粘着性付与するために、粘着性付与剤は、少なくとも約５０質量％の量で存在する。典型的なシリコーン感圧接着剤の製造は米国特許第２，７３６，７２１号（Ｄｅｘｔｅｒ）に記載されている。シリコーンウレアブロックコポリマー感圧接着剤の製造は米国特許第５，２１４，１１９号（Ｌｅｉｒら）に記載されている。
【００４２】
もう一種の潜接着剤（但し、過度に粘着付与されていない）は、ＥＰ０９８９１４３Ａ１号（Ｒｏｈｍ　ａｎｄ　Ｈａａｓ　Ｃｏ．）で開示されている。この接着剤は結晶性側鎖を有するアクリルポリマー組成物であり、熱によって活性化することが可能である。従って、本発明において使用するために適する潜接着剤には、そのホモポリマーが比較的高いＴｇを有するモノマーから誘導された接着剤および結晶化性であるモノマーから誘導された接着剤、例えば、オクタデシルアクリレート、ステアリルアクリレートおよびベヘニルステアレートなどが挙げられる。
【００４３】
もう一種の潜接着剤（但し、過度に粘着付与されていない）はエポキシ接着剤である。エポキシ接着剤は、反応性樹脂がオキシラニル（エポキシド）基で官能化されている広い種類の接着剤である。接着剤配合物は一種以上のオキシラン官能性樹脂を含有し、任意に非反応性充填剤（例えば、白土、タルク、ガラスビーズなど）を含有し、任意にゴム改質剤（例えば、Ｂ．Ｆ．Ｇｏｏｄｒｉｃｈ製のＣＴＢＮ１３３０ｘ８などのカルボキシ末端ブタジエンニトリルゴム（ＣＴＢＮ）を含有し、オキシラン基と反応性である硬化剤も含有する。オキシラン基と反応する硬化剤は、エポキシ接着剤の当業者に周知されており、こうした硬化剤には、ジアミンおよびポリアミン、ジチオールおよびポリチオール、ジフェノールおよびポリフェノール、ジ酸無水物およびポリ酸無水物、ジカルボン酸およびポリカルボン酸、イミダゾール、イミダゾレート、ならびにカチオン重合を開始させる特定の金属塩などが挙げられる。
【００４４】
一液性エポキシ接着剤において、硬化剤は、貯蔵条件下で不溶性であるが、硬化条件下で可溶性になるように選択される。好ましくは、硬化剤は、硬化反応が光によって開始されるように選択される。一種のこうした材料はジフェニルヨードニウムヘキサフルオロホスフェートである。こうした配合物において、接着剤は暗所で安定性であるが、光に当たると硬化する。貯蔵安定性を達成するもう一つの方法は、触媒が存在しない状態でエポキシをプリントし、その後、活性化助剤として触媒を添加することである。
【００４５】
アクリル系、ウレタン、フェノール系、ポリイミド、シアネートエステル、および多くの他の構造接着剤化学成分について、類似の配合物を記載することも可能である。例えば、適する他の構造または半構造潜接着剤を像様状印刷において用いることが可能である。「構造接着剤」は、ＡＳＴＭ　Ｄ−１００２（重なり剪断）試験によって測定される密着強度が６．９ＭＰａ（１，０００ｐｓｉ）を超えるように、木材、複合材または金属などの高強度材料を接着させるために用いられる接着剤である。「半構造接着剤」は、ＡＳＴＭ　Ｄ−１００２（重なり剪断）試験によって測定される密着強度が３．５ＭＰａ（５００ｐｓｉ）を超え構造接着剤の密着強度に至るように、木材、複合材または金属などの高強度材料を接着させるために用いられる接着剤である。こうした接着剤には、例えば、エポキシ−ポリアクリレートに焦点を当て、熱形態または他の放射線形態によって活性化可能である米国特許第５，７２１，２８９号（Ｋａｒｉｍら）およびエポキシ−ポリエステルに焦点を当て、熱形態または他の放射線形態によって活性化可能であるＥＰ６２０２５９号（Ｇｅｏｒｇｅら）で開示された接着剤が挙げられる。
【００４６】
本発明の接着トナーとして用いるために適するポリエステル樹脂およびポリアミド樹脂には、アルコールまたはアミンとカルボン酸の縮重合によって調製されるポリエステル樹脂またはポリアミド樹脂が挙げられる。ポリエステル樹脂用のこうしたアルコールの特定の例には、エチレングリコール、ジエチレングリコール、トリエチレングリコールおよびプロピレングリコールなどのグリコール、１，４−ビス（ヒドロキシメチル）シクロヘキサン、ビスフェノールＡなどのエーテル化ビスフェノール、二価アルコールモノマーおよび多価アルコールモノマーが挙げられる。ポリアミド樹脂用のこうしたアミンの特定の例には、エチレンジアミン、プロピレンジアミン、ジエチレントリアミン、トリエチレンテトラアミンなどのポリアミン、Ｈｕｎｔｓｍａｎ　Ｃｈｅｍｉｃａｌから入手できるＪｅｆｆａｍｉｎｅｓなどのポリエチレンオキシドジアミンおよび芳香族ポリアミンが挙げられる。ポリエステル樹脂とポリアミド樹脂用のカルボン酸の特定の例には、マレイン酸、フマル酸、フタル酸、イソフタル酸、テレフタル酸、コハク酸、マロン酸などの有機二塩基酸モノマー、および１，２，４−ベンゼントリカルボン酸、１，２，５−ベンゼントリカルボン酸、１，２，４−シクロヘキサントリカルボン酸、１，２，４−ナフタレントリカルボン酸、１，２，５−ヘキサントリカルボン酸、１，３−ジカルボキシル−２−メチレンカルボキシルプロパンおよび１，２，７，８−オクタンテトラカルボン酸などの多塩基カルボン酸モノマーが挙げられる。こうした潜接着剤を熱によって活性化することが可能である。
【００４７】
好ましい可塑剤活性化性アクリレートＰＳＡ
本発明において有用な好ましい潜接着剤には、２０００年９月２８日発行の国際公報ＷＯ００／５６８３０号（Ｅｖｅｒａｅｒｔｓら）で開示された可塑剤活性化性の高Ｔｇアクリルポリマー系感圧接着剤が挙げられる。
【００４８】
ベースコポリマー
これらの好ましい可塑剤活性化性感圧接着剤のベースコポリマーは、室温（すなわち、約２０℃〜約２５℃）で粘着性が低いか、または全く不粘着性である。ベースコポリマーの室温での低い粘着性または不粘着性の特性は、ベースポリマーの高いＴｇおよび／または高い剪断貯蔵弾性率から誘導される。一般に、高いＴｇおよび高い弾性率のベースコポリマーは著しいガラス質特性を有し、事実上非ゴム弾性である。ベースコポリマーのＴｇは、周知された熱量計技術または動的／機械的技術などの分析方法によって決定することが可能であるか、またはコポリマーを生成させるために用いられるコモノマーの種類および割合に基づいて計算してもよい。本願の目的において、ベースコポリマーのＴｇは、Ｆｏｘ，Ｔ．Ｇ．，Ｂｕｌｌ．Ａｍ．Ｐｈｙｓ．Ｓｏｃ．（Ｓｅｒ．２）１：１２３（１９５６）の以下の式に示されたように各コモノマーのホモポリマーのＴｇおよびコモノマーの質量分率を用いて計算する。１／Ｔｇ＝Ｗａ／Ｔｇａ＋Ｗｂ／Ｔｇｂ＋Ｗｃ／Ｔｇｃ。式中、Ｔｇ、Ｔｇａ、Ｔｇｂ、Ｔｇｃは、それぞれコモノマーａ、ｂおよびｃのターポリマー、コモノマーａのホモポリマー、コモノマーｂのホモポリマーおよびコモノマーｃのホモポリマーのガラス転移温度（°Ｋ）を表す。Ｗａ、ＷｂおよびＷｃは、それぞれコモノマーａ、ｂおよびｃの質量分率であり、ここでＷａ＋Ｗｂ＋Ｗｃ＝１である。
【００４９】
これらの好ましい可塑剤活性化性接着剤の低い粘着性または不粘着性のベースコポリマーは、少なくとも約１０℃のＴｇを有することに加えて、２３℃および１Ｈｚで少なくとも５×１０５パスカルの剪断貯蔵弾性率も有する。感圧接着特性を示す材料にベースコポリマーを変換するために、可塑剤は、約１０℃未満、好ましくは０℃未満にベースコポリマーのＴｇを低下させるとともに、Ｄａｈｌｑｕｉｓｔ基準より低く剪断貯蔵弾性率を低下させるように選択するのがよい。これは、上述した過度に粘着付与された接着剤にも当てはまる。
【００５０】
高Ｔｇコモノマーは、可塑剤入りアクリレート感圧接着組成物の感圧接着特性に最終的に影響を及ぼす機械的特性を提供するのみでなく、ベースコポリマーの溶解度パラメータおよび基コポリマーの可塑剤との適合性を制御するために使用することも可能である。これらの好ましい可塑剤活性化性接着剤の高Ｔｇコモノマーは、約２０℃より高い、最も好ましくは約５０℃より高いホモポリマーＴｇを有するエチレン系不飽和モノマー、好ましくは、モノエチレン系不飽和モノマーであり、以下に記載する低Ｔｇ（メタ）アクリレートモノマーと共重合させることが可能である。有用な高Ｔｇコモノマーの例には、メチルメタクリレート、エチルメタクリレートなどのより低級の置換（Ｃ１〜Ｃ４）アルキルメタクリレート、酢酸ビニル、ビニルピバレートなどのビニルエステル、ビニルネオノナノエート；、Ｎ−ビニルピロリドン、Ｎ−ビニルカプロラクタムなどのＮ−ビニルラクタム、Ｎ，Ｎ−ジメチルアクリルアミド、Ｎ−オクチルアクリルアミド、Ｎ，Ｎ−ジメチルメタクリルアミド、Ｎ，Ｎ−ジエチルアクリルアミドおよびＮ，Ｎ−ジエチルメタクリルアミドなどの置換（メタ）アクリルアミド、（メタ）アクリロニトリル、無水マレイン酸；、イソボルニルアクリレート、イソボルニルメタクリレート、４−ｔ−ブチルシクロヘキシルメタクリレート、シクロヘキシルメタクリレート、フェニルアクリレート、フェニルメタクリレート、２−ナフチルアクリレートおよび２−ナフチルメタクリレートなどのシクロアルキルアルコール、芳香族アルコールまたは架橋シクロアルキルアルコールのアクリレートエステルおよびメタクリレートエステル、スチレンおよびアルファメチルスチレンなどの置換スチレン誘導体、ならびにそれらの混合物が挙げられるが、それらに限定されない。エチルメタクリレート、メチルメタクリレート、イソボルニルアクリレート、イソボルニルメタクリレート、４−ｔ−ブチルシクロヘキシルメタクリレート、４−ｔ−ブチルシクロヘキシルアクリレート、シクロヘキシルメタクリレート、Ｎ，Ｎ−ジメチルアクリルアミド、Ｎ，Ｎ−ジメチルメタクリルアミド、アクリロニトリルおよびそれらの混合物が特に好ましい。
【００５１】
これらの好ましい可塑剤活性化性接着剤のベースコポリマーも一種以上の低Ｔｇ（メタ）アクリレートコモノマーを含む。低Ｔｇ（メタ）アクリレートコモノマーは、ベースコポリマーの溶解度パラメータ、Ｔｇおよび弾性率を調節するための手段を提供する。有用な低Ｔｇ（メタ）アクリレートコモノマーの例には、非第三アルキルアルコールの（メタ）アクリレートエステルであって、そのアルキル基が約１〜約１８個、好ましくは約４〜約１２個の炭素原子を含む（メタ）アクリレートエステル、およびそれらの混合物からなる群より選択された一官能性不飽和モノマーが挙げられる。好ましい（メタ）アクリレートモノマーは、単独重合させた時に２０℃未満、好ましくは０℃未満のＴｇを有し、そして以下の一般式（Ｉ）を有する。
【化２】
2004512567.tif 000002
式中、Ｒ１はＨまたはＣＨ３であり、後者は（メタ）アクリレートモノマーがメタクリレートモノマーである場合に対応し、Ｒ２は直鎖炭化水素基または分岐炭化水素基から広く選択され、一個以上のヘテロ原子を含んでもよい。前記炭化水素基中の炭素原子の数は、好ましくは約１〜約１８個、より好ましくは約４〜約１２個である。
【００５２】
本発明において有用な適する（メタ）アクリレートモノマーの例には、メチルアクリレート、エチルアクリレート、ｎ−ブチルアクリレート、デシルアクリレート、２−エチルヘキシルアクリレート、ヘキシルアクリレート、イソアミルアクリレート、イソデシルアクリレート、イソノニルアクリレート、イソオクチルアクリレート、ラウリルアクリレート、２−メチルブチルアクリレート、４−メチル−２−ペンチルアクリレート、エトキシエトキシエチルアクリレートおよびそれらの混合物が挙げられるが、それらに限定されない。
【００５３】
低Ｔｇアクリレートおよびメタクリレートの代わりに、またはそれらに加えて、ビニル−２−エチルヘキサノエートおよびビニルネオデカノエートなどの低Ｔｇビニルエステルも用いることが可能である。
【００５４】
ベースコポリマー中で用いられる高Ｔｇコモノマーと同様に、任意の酸性コモノマーも可塑剤入り感圧接着組成物の機械的特性に寄与する。さらに、こうした酸性コモノマーは、得られる可塑剤入り感圧接着組成物の内部強化および基板親和性を改善する。有用な酸性コモノマーには、エチレン系不飽和カルボン酸、エチレン系不飽和スルホン酸、エチレン系不飽和ホスホン酸およびそれらの混合物が挙げられるが、それらに限定されない。こうした化合物の例には、アクリル酸、メタクリル酸、イタコン酸、フマル酸、クロトン酸、シトラコン酸、マレイン酸、β−カルボキシエチルアクリレート、２−スルホエチルメタクリレート、スチレンスルホン酸、２−アクリルアミド−２−メチルプロパンスルホン酸、ビニルホスホン酸など、およびそれらの混合物から選択された化合物が挙げられる。入手可能性および（メタ）アクリレート感圧接着剤を強化する際の有効性のために、特に好ましい酸性モノマーは、エチレン系不飽和カルボン酸であり、最も好ましくは、アクリル酸、β−カルボキシエチルアクリレートおよびメタクリル酸である。
【００５５】
可塑剤活性化接着剤のベースコポリマーは、好ましくは、合計１００質量部を基準にして、約３０〜約７０質量部の高Ｔｇコモノマー、約３０〜約５０質量部の低Ｔｇ（メタ）アクリレートコモノマーおよび任意に約２０質量部以下の酸性コモノマーを含む。より好ましくは、ベースコポリマーは、約４０〜約６５質量部の高Ｔｇコモノマー、約３５〜約５０質量部の低Ｔｇ（メタ）アクリレートコモノマーおよび約２〜約１５質量部の酸性コモノマーを含む。
【００５６】
架橋剤
これらの潜感圧接着組成物は、感圧接着組成物の内部強度、耐溶剤性および他の特性を改善するために架橋剤も含むことが可能である。例えば、架橋剤は、コールドフローを減少させるため、凝集強度を高めるため、粒子の合体を制限するためなどに使用することが可能である。架橋剤は、ベースコポリマーの１００質量部または用いられるコモノマーの１００質量部を基準にして約０．０５〜約５質量％の量で存在する。
【００５７】
架橋剤は、用いられる重合方法および被覆方法に従って選択される。光重合無溶媒塊状法によって調製されるベースコポリマーのための架橋剤には、１，６−ヘキサンジオールジアクリレート、トリメチロールプロパントリアクリレート、ペンタエリトリトールテトラアクリレート、１，２−エチレングリコールジアクリレートおよび１，１２−ドデカンジオールジアクリレートなどの多官能性アクリレート、２，４−ビス（トリクロロメチル）−６−ｐ−メトキシスチレン−Ｓ−トリアジンおよび発色団ハロメチル−Ｓ−トリアジンなどの置換トリアジン、モノエチレン系不飽和芳香族ケトン、特に４−アクリルオキシベンゾフェノン、１，５−ビス（４−ベンゾイルベンゾキシ）ペンタンおよび１，４−ブタンジ（４−ベンゾイルフェノキシ）アセテートなどの多官能性架橋剤が挙げられる。
【００５８】
溶液重合、乳化重合および懸濁重合のベースコポリマー組成物中で有用な架橋剤は、ラジカル共重合が可能である架橋剤および／またはベースコポリマーの重合後に放射線、水分または熱に供することを通して架橋を行う架橋剤である。こうした架橋剤には、上述した光活性置換トリアジン、多官能性ベンゾフェノン架橋剤およびモノエチレン系不飽和芳香族ケトンが挙げられる。メタアクリルオキシプロピルトリメトキシシラン（Ｕｎｉｏｎ　Ｃａｒｂｉｄｅ　Ｃｈｅｍｉｃａｌｓ　ａｎｄ　Ｐｌａｓｔｉｃｓ　Ｃｏ．によって商品名「Ｓｉｌａｎｅ　Ａ−１７４」で販売されているもの）、ビニルジメチルエトキシシラン、ビニルメチルジエトキシシラン、ビニルトリエトキシシラン、ビニルトリメトキシシランおよびビニルトリフェノキシシランなどに限定されないが、それらを含むモノエチレン系不飽和モノ−、ジ−およびトリアルコキシシラン化合物などの加水分解性ラジカル共重合性架橋剤も有用な架橋剤である。本発明の感圧接着組成物の剪断強度を強化するために、Ｎ−メチロールアクリルアミドおよびアクリルアミドグリコール酸に限定されないが、それらを含む熱活性化共重合性架橋剤も使用することが可能である。
【００５９】
イオン架橋法も使用することが可能である。これらの例には、例えば酢酸ジルコニウム（米国ニュージャージー州フレミントンのＭａｇｎｅｓｉｕｍ　Ｅｌｅｋｔｒｏｎ　Ｌｔｄ．製）などの多官能基性金属イオンの単純添加、または３Ｍ　Ｃｏｍｐａｎｙに譲渡された米国特許出願第０９／０２５，６０７号で開示されたような高分子塩基性架橋剤を用いるコンパウンディングが挙げられる。
【００６０】
添加剤
出発材料は、ベースコポリマーのコモノマーを重合させるのに有効な種類の重合開始剤、特に熱開始剤または光開始剤をベースコポリマーのコモノマーを重合させるのに有効な量で含んでもよい。ラジカル開始剤は、好ましくは、高Ｔｇコモノマー、低Ｔｇ（メタ）アクリレートコモノマーおよび任意の酸性コモノマーの共重合を助けるために添加される。用いられる開始剤の種類は重合プロセスに応じて決まる。重合性混合物モノマーを重合させるために有用な光開始剤には、ベンゾインメチルエーテルまたはベンゾインイソプロピルエーテルなどのベンゾインエーテル、２−メチル−２−ヒドロキシルプロピオフェノンなどの置換ベンゾインエーテル、２−ナフタレン塩化スルホニルなどの芳香族塩化スルホニル、および１−フェニル−１，１−プロパンジオン−２−（ｏ−エトキシカルボニル）オキシムなどの光活性オキシドが挙げられる。市販の光開始剤の例はＩＲＧＡＣＵＲＥ６５１（Ｃｉｂａ−Ｇｅｉｇｙ　Ｃｏｒｐ．から市販されている２，２−ジメトキシ−１，２−ジフェニルエタン−１−オン）である。一般に、光開始剤は、共重合性モノマーの質量を基準にして約０．００５〜１質量％の量で存在する。適する熱開始剤の例には、ＡＩＢＮ（２，２’−アゾビス（イソブチロニトリル））、ｔ−ブチルヒドロペルオキシドなどのヒドロペルオキシド、および過酸化ベンゾイルおよび過酸化シクロヘキサンなどの過酸化物が挙げられる。
【００６１】
任意に、組成物はベースコポリマーの分子量を制御するために連鎖移動剤も含む。連鎖移動剤は、ラジカル重合を調節する材料であり、技術上一般に知られている。適する連鎖移動剤には、四臭化炭素などのハロゲン化炭化水素、ラウリルメルカプタン、ブチルメルカプタン、エタンチオール、イソオクチルチオグリコラート（ＩＯＴＧ）、２−エチルヘキシルチオグリコラート、２−エチルヘキシルメルカプトプロピオネート、ペンタエリトリトールメルカプトプロピオネート、２−メルカプトイミダゾールおよび２−メルカプトエーテルなどの硫黄化合物が挙げられる。有用な連鎖移動剤の量は、所望の分子量および連鎖移動剤の種類に応じて決まる。連鎖移動剤は、ベースコポリマーの１００部当たり典型的には約０．００１〜約１０質量部、好ましくは約０．０１〜約０．５質量部、最も好ましくは約０．０２〜約０．２０質量部の量で用いられる。
【００６２】
この好ましいアクリレート配合物の潜感圧接着剤の特性、および本明細書で上述した潜接着剤のいずれかの組成物の特性を変更するために、他の添加剤を重合性混合物中に含めることが可能であるか、あるいはコンパウンディングまたは被覆の時点で添加することが可能である。こうした添加剤には、顔料、充填剤、疎水性シリカまたは親水性シリカ、炭酸カルシウム、ガラス繊維または合成繊維、発泡剤、強化剤、補強剤、難燃剤、酸化防止剤および安定剤が挙げられる。添加剤は所望の最終特性を得るのに十分な量で添加される。例えば、適する充填剤は接着剤のコールドフローを防ぐことが可能である。
【００６３】
重合方法
本発明の実施技術において、可塑剤活性化性潜感圧接着剤のベースコポリマーは、溶媒重合、分散重合、乳化重合、懸濁重合、無溶媒塊状重合、ならびに紫外線、電子ビームおよびガンマ線を用いるプロセスを含む放射線重合の従来技術に限定されないが、それらを含む技術によって重合させることが可能である。これらの方法は、国際公報ＷＯ００／５６８３０号（２０００年９月２８日発行）で開示されている。
【００６４】
粒子形成は重合方法から直接起きうるか、あるいはポリマーを例えば溶媒キャストするか、押し出すか、または放射線硬化させることが可能であり、その後、凍結粉砕またはハンマーミリングなどの機械的技術を用いて粉末にすることが可能である。
【００６５】
合体制限重合方法
場合によって、粒子を形成させるために機械的縮小プロセスを用いるのとは対照的に、重合中に好ましいサイズの潜接着トナー用粒子を直接形成させることが望ましい。合体制限重合方法を用いて粒子の球形状を維持することが可能であり、凍結粉砕の場合のような低温の使用を避けることができる。
【００６６】
合体制限重合の方法は、様々なラジカル重合済みポリマーのために適する。但し、その方法は本明細書ではアクリレートポリマーに関して記載する。典型的には、ポリマーは、場合によってモノマー小滴の共安定を提供する他の添加剤と組み合わせて、安定剤として界面活性剤を用いて水性媒体中で重合される。残念なことには、懸濁液に安定性を提供する同じ界面活性剤が、得られる潜粒状接着剤の接着性および安定性／取扱いに悪影響も及ぼしうる。例えば、界面活性剤は、典型的には、潜接着粒子（およびトナー）に水分吸収をより受けやすくし、よって接着性能の変化を引き起こす。この水分感受性は、潜接着粒子の帯電を不規則にもする。
【００６７】
従って、本発明は、安定剤としてコロイド状シリカを用いて界面活性剤の存在しない状態で重合されうる潜接着粒子を形成させる好ましい方法を提供する。特に、この合体制限重合プロセスを用いて、本発明のトナー中で用いるための無界面活性剤粒子を比較的狭いサイズ分布（必須ではないが、好ましくは、約２０％以下）で得ることが可能である。このプロセスにおいて、モノマーは、安定剤としてコロイド状材料、好ましくはコロイド状シリカと組み合わされる。但し、アルミナなどの他のコロイド状材料も使用することが可能である。この反応は、典型的には脱イオン水などの水中で行われる。典型的且つ好ましくは、促進剤、任意にラジカル開始剤、水相のみの場合に重合禁止剤、および連鎖移動剤も反応混合物中に含まれる。適する促進剤の例は、米国特許第５，２３８，７３６号（Ｔｓｅｎｇ）で開示されている。適するラジカル開始剤の例は上に記載されている。特定の好ましい促進剤は両親媒性ポリマーであり、特に好ましいラジカル開始剤は、有機相可溶性である開始剤であり、特に好ましい重合開始剤は水溶性である。
【００６８】
ｐＨは凝集の量を減らすために調節される。重要なことに、混合物のｐＨは、好ましくは約３〜約１１、より好ましくは約４〜約６の範囲内であるように調節される。特定のモノマーに関して、混合物の初期ｐＨは２．５程度に低いことが可能である。このｐＨは、コロイド状粒子がモノマー小滴を安定化させるのに十分低くてもよいが、最終製品は少量の凝塊を含んでもよい。類似の観察を非常に高いｐＨで行うことが可能である。サンプルをアンモニアまたは塩酸でｐＨ約４〜約６に処理する時、反応がより安定であり、最終製品が基本的には凝塊を含まないことが観察された。
【００６９】
モノマー小滴を１マイクロメートル以下の直径サイズまで破壊するために、混合物は剪断力、好ましくは高剪断に供される。その後、剪断作用は、小滴の部分的合体および懸濁液の形成を見込むために、より低い攪拌速度に弱められる（または一時的に止められる）。シリカ／促進剤混合物は小滴を安定化し、小滴の合体を制限し、非常に均一で時には殆ど単分散の粒子を生じさせる。懸濁重合は中程度の攪拌下で完了し、安定な水性粒子分散液が得られる。小さくて均一な粒子サイズは、容易に流動化可能な粉末を生じさせ、その粉末をトナーのために用いることができる。粒子サイズは、例えば、用いられるコロイド状安定剤の種類または安定剤対モノマーの比によって制御される。
【００７０】
この重合技術は、界面活性剤を含まない高Ｔｇ（すなわち、室温より高い）潜接着粒子を製造するために、うまく用いられてきた。これらの粒子は、粒子のＴｇより高い温度に供された時でさえ形状を保持するように架橋させることが可能であるか、あるいは加熱によって連続被膜に融着させることができるように架橋が全くないことが可能である。Ｔｇが高いことで、ポリマーは不粘着性材料を形成する。この重合技術は、モノマーの一部をオクタデシルアクリレートまたはベヘニルアクリレートなどの結晶化性モノマーと交換することにより半結晶性ポリマー潜接着粒子を製造するためにも用いることが可能である。
【００７１】
本発明のトナー中で用いるために適する乾燥粉末を得るために、水性分散液から粒子を単純に濾過し、多少の水でポリマーケーキを洗浄し、材料を空気乾燥させることが可能である。粒子を攪拌せずに乾燥させる場合、多少の凝集が起きうる。しかし、凝集塊は、典型的には若干の圧力で砕ける。より軟らかい材料（Ｔｇが室温により近い、および／または低弾性率）については、ヒュームドシリカまたはタルクなどの少量（例えば、約１％未満）の凝結防止剤を添加することが必要な場合がある。粉末をトナーとして用いる場合、一切の凝集塊の生成を排除するために、例えば、篩いを通した多少の分級が必要な場合がある。しかし、殆どの場合、たとえあるとしても、分級は殆ど必要ない。この重合技術は、反応器から直接出てくるポリマー粒子が本願のための所望の粒子サイズおよびサイズ分布であるという利点をまさに有する。
【００７２】
この方法は幾つかの利点を有する。例えば、この方法は、乾燥粒子の粒子サイズ分布が狭く、凝集が限られたコポリマーを生じさせる。従って、凝集粒子の大きな塊が避けられる。従来の懸濁重合法で用いられる界面活性剤とは対照的に、粒子はコロイド状粒子によって立体的に安定化される。また、この方法は広範な粉砕および分級の必要性を減らすか、または除く。
【００７３】
磁気応答材料
磁気式画像形成プロセスに関して、本発明の潜接着トナーは、好ましくは、トナーの位置調整を助けるために一種以上の磁気応答材料を含む。本明細書で用いられる「磁気応答材料」という用語は、本発明の潜接着粒子の転写媒体および／または基板上への移送に際して有用であるのに十分な磁気引力を有する材料を意味する。磁気応答材料には、磁化されていても、または磁化されてなくてもよい強磁性物質、強磁性物質の塩および強磁性物質の合金が挙げられるが、それらに限定されない。例えば、強磁性物質は、永久磁石である磁気応答材料を形成させるために永久的に磁化してもよい。
【００７４】
好ましい磁性材料は、磁場によって磁場の方向に強く磁化されうる材料、および化学的に安定な材料である。典型的な磁気材料または磁化可能材料には、コバルト、鉄およびニッケルのような金属、アルミニウム、コバルト、銅、鉄、マグネシウム、ニッケル、錫、亜鉛、アンチモン、ベリリウム、ビスマス、カドミウム、カルシウム、マンガン、セレン、チタン、タングステンおよびバナジウムなどのような金属の合金および混合物、酸化アルミニウム、酸化鉄、酸化銅、酸化ニッケル、酸化亜鉛、酸化チタンおよび酸化マグネシウムなどのような金属酸化物を含む金属化合物、窒化バナジウムおよび窒化クロムなどの耐火性窒化物、炭化タングステンおよび炭化珪素などの炭化物、フェライトおよびそれらの混合物が挙げられる。
【００７５】
潜接着粒子に対する磁気応答材料の親和性を強化する材料を磁気応答材料に被覆することが可能である。例えば、磁気応答粒子は熱可塑性材料で被覆される。有用な熱可塑性材料には、アクリレート、ポリオレフィンおよびポリスチレンなどから誘導された材料などの高分子熱可塑性材料の分散液からなる群より選択された材料が挙げられるが、それらに限定されない。
【００７６】
潜接着トナー内に含まれる磁気応答粒子の数およびサイズは異なることが可能である。磁性粒子を用いるならば、磁性粒子のサイズおよび数は、用いるならば転写媒体上、および／または被覆しようとする最終基板上への本発明の接着トナーの転写を見込むのに足りるものである。
【００７７】
磁気応答粒子の所望の粒子サイズは画像形成プロセスに応じて決まる。例えば、約１マイクロメートル未満の平均粒子サイズ（例えば、粒径）は磁気写真画像形成法（磁気粒子が画像の一部になる方法）のために好ましいのに対して、約１００マイクロメートルの平均粒子サイズは電子写真画像形成法（磁気粒子がトナー粒子のためのキャリアとして機能し、再循環される方法）のために好ましい。
【００７８】
磁気応答粒子の量は画像形成プロセスに応じて決まる。磁気写真画像形成法に関しては、好ましくは約１０質量％（ｗｔ％）以下、より好ましくは約５質量％以下、最も好ましくは約２質量％以下の磁気応答粒子が用いられるのに対して、電子写真画像形成法に関しては、９０質量％以上程度の多量を用いることが可能である。
【００７９】
潜接着トナーを形成させるために重合後に、これらの磁気応答材料を潜接着粒子と組み合わせることが可能である。しかし、好ましくは、これらの磁気粒子を必要ならば重合プロセス中に粒子に組み込むことも可能である。
【００８０】
トナー添加剤
磁気粒子とは別に、一旦活性化されたポリマーの接着特性に着色剤が悪影響を及ぼさない限り、着色剤を潜接着トナー中で使用することが可能である。その他の添加剤には、Ｅｌｅｃｔｒｏｐｈｏｔｏｇｒａｐｈｙ　ａｎｄ　Ｄｅｖｅｌｏｐｍｅｎｔ　Ｐｈｙｓｉｃｓ，Ｓｅｃｏｎｄ　Ｅｄｉｔｉｏｎ，Ｌ．Ｂ．Ｓｃｈｅｉｎ，ｅｄ．，Ｃｈａｐｔｅｒ１２（１９９２）に記載された電荷調整剤、および流れ調整剤などを挙げることができる。
【００８１】
電荷調整剤はトナーの電荷を調整するために添加される。電荷調整剤は、帯電の速度を高め、電荷を安定化させ、誤り符号トナーの量を減らすことが報告されてきた。電荷調整剤の例には、ヒュームドシリカおよび高弗素化高分子材料であるＫｙｎａｒが挙げられる。
【００８２】
トナーが像様状に印刷され融着して潜接着画像を形成させるまで可塑剤が接着剤を活性化させないやり方で可塑剤がカプセル化されているなら、可塑剤などの活性化助剤も必要ならばトナーに配合することが可能である。
【００８３】
基板
本発明の接着剤は、本発明の方法を用いて様々な基板を互いに接着させることが可能である。本発明の潜接着トナーまたは潜接着トナーから調製された接着剤を上に被覆できる基板の例には、紙、熱可塑性フィルム、金属、布地、木材、ガラス繊維、レザー、ガラス、多孔質膜、回路板からなる群より選択された基板が挙げられるが、それらに限定されない。これらの一部は上に直接画像形成することが可能であるのに対して、幾つかは転写媒体を用いることを必要とする。
【００８４】
本発明の潜接着トナーを被覆する前に、または潜接着トナーを被覆した後に、任意に、基板に下塗材料を被覆することが可能である。基板上に位置調整すると同時に、または基板上に位置調整した後に、潜接着トナーを基板に固定することが可能である。そして使用前に、基板に固定される潜接着粒子を後の適度な時点で活性化してよい。下塗材料は、後活性化を可能にするのに十分な時間にわたり潜接着粒子を所定の位置に維持する能力を有するとして定義される材料である。下塗材料の例には、インキ、セラック、ワニス、接着剤、低溶融温度の（コ）ポリマー、ポリオレフィン、ならびにパラフィンおよび蜜蝋などのワックスからなる群より選択された材料が挙げられるが、それらに限定されない。
【００８５】
潜接着粒子の像様状被着の方法
潜接着トナーは、静電記録プロセス（電気記録プロセス、電子写真プロセス、静電プロセス、それらの組み合わせプロセスなど）などの多くの静電プロセス、および磁気プロセスによって基板に被着させることが可能である。本発明の像様状印刷プロセスには、好ましくは電子写真プロセスおよび磁気プロセス、より好ましくは電子写真プロセスが含まれる。
【００８６】
ブラシがけ、伝導、コロナ処理および光伝導に限定されないが、それらを含む多くの方法によって、一般に、潜接着トナーに被着された静電荷と逆の静電荷を基板および用いるなら転写媒体にも被着させてよい。帯電した潜接着トナーを用いるなら転写媒体上、および基板上にも位置調整するのを助けることができる反発電場を発生させてもよい。ブラシがけ、伝導、コロナ処理および光伝導に限定されないが、それらを含む多くの方法によって、反発電場を発生させることが可能である。反発電場は、反発電場内に置かれた帯電したビードが用いるならば転写媒体に移送される、および／または被着の方法に応じて基板に移送されるように十分な大きさの電場であり、そう移送されるように位置調整される。潜接着トナーが静電的に帯電可能である時、静電力によって粒子を基板に引き付け、接触させることにより、トナーの潜接着粒子を基板上に位置調整してもよい。静電力を様々な方法によって加えてもよい。
【００８７】
より詳しくは、「電子写真」記録プロセスという用語は、光導電性材料（すなわち光導電体）を帯電装置で完全に帯電させ、その後、光に像様状に露光させて光導電性材料上に静電潜像を形成させる電子写真プロセスのタイプを意味する。静電潜像は、その後、乾燥トナーにより現像されて、光導電体上にトナー画像を形成させる。トナー画像（すなわち、「実」画像）は、紙シートなどの画像受取り材料上に転写される。これは直接的手段または間接的手段によって行うことが可能である。画像受取り材料上に転写されたトナー画像は、その後、熱、圧力、溶媒蒸気またはそれらの組み合わせの利用後に定着（すなわち融着）される。転写されずに光導電体上に残るトナーは、必要ならば種々の手段によって除去され、その後、上述したプロセスが繰り返される。
【００８８】
電子写真像様状印刷は好ましいけれども、静電像様状印刷も可能である。「静電」記録プロセスという用語は、記録媒体上に静電パターンを組み付けるために記録ヘッドを利用し、その後、静電パターンにトナー材料を引き付け、固定する電気記録プロセスのタイプを意味する。典型的な静電画像形成プロセスにおいて、一般に「ニブ」と呼ばれる複数の独立帯電可能電極の線状配列を含む記録ヘッドは記録媒体を横切って走査され、ニブは、媒体上に静電パターンを組み付けるために選択的に電圧を印加される。典型的には負に帯電される媒体の帯電面はトナーと接触する。トナーは、典型的には正に帯電される着色剤粒子を含有する液体であるが、乾燥トナーであることが可能である。余分のトナーは媒体から除去され、トナーのみを帯電面上に残す。その後、トナーは永久画像を作製するために乾燥されるか、または別な風に定着される。選択されたトナー系は、受け入れられ保持されるように記録媒体と適合性でなければならない。
【００８９】
媒体の静電印刷は、誘電性紙構成などの体積導電性誘電性記録媒体または貫通導電性誘電性記録媒体（すなわち、媒体を通して、すなわち、ｚ軸に沿って電気伝導を可能にする記録媒体）上に静電画像を印刷することが従来通り必要である。この画像は、その後、ポリマーフィルムに転写することが可能である。こうした従来の静電画像形成は米国特許第５，１１４，５２０号（Ｗａｎｇら）で開示されている。誘電性紙構成は、典型的には、紙基板または紙様基板（または見掛け導電性材料）と、基板の主面上に被覆された導電性層と、導電性層上に被覆された誘電性層と、誘電性層上で受け取られた画像が熱と圧力の利用後に最終基板に任意に転写されうることを確実にするために誘電性層上に、誘電性層下に、または誘電性層と一緒に被覆された任意の剥離層をと含む。あるいは、静電印刷は、ポリマーフィルムなどの非貫通導電性誘電性記録媒体またはｘ−ｙ−平面−導電性誘電性記録媒体（すなわち、記録媒体のｘ−ｙ平面、すなわち、主平面であるがｚ軸に沿わないｘ−ｙ平面で導電性を可能にする記録媒体）上で直接行うことが可能である。これは、例えば、米国特許第５，３８５，７７１号（Ｗｉｌｌｅｔｔｓら）、日本公開公報第３−６９９６０号および米国特許第５，７３６，２２８号（Ｍｏｒｒｉｓら）で開示されている。こうしたポリマーフィルムには、例えば、ポリエステル含有フィルムおよびビニル含有フィルムが挙げられ、そして直接プリントフィルムと呼ばれる。典型的には、直接プリントフィルムは、溶媒被覆導電性層を上に配置された高分子基板と導電性層上に被覆された誘電性層を含む。
【００９０】
磁気像様状印刷は本明細書で上述した潜接着トナーと合わせて使用することも可能である。潜接着トナーが磁気応答性である時、潜接着トナーは、一種以上の磁気力によって基板に引き付け、基板に接触させてもよく、よって基板上に潜接着トナーの不粘着性被膜を形成するために基板上に潜接着トナーを位置調整する。本発明の磁気応答性潜接着トナーは、磁気写真プロセスなどの磁気プロセスによって基板に被着させてもよい。磁場は、潜接着トナーの性質および所望の用途の性質に応じて、用いられるならば転写媒体周りで、および／または基板周りで発生させてもよい。磁場は、例えば、永久磁気によっておよび／または電気誘導磁場によって発生させることが可能である。
【００９１】
一例として、磁気応答性潜接着トナーが永久磁気粒子を含む時、磁気引力は基板中の磁気応答性材料によって付与できるか、あるいは磁気応答性材料は、潜接着トナーとは逆の基板側に位置調整することが可能である。潜接着トナーを基板に近づけ、よって不粘着性被膜を基板上に形成させるために磁気力は潜接着トナーを基板上で位置調整することが可能となる。
【００９２】
転写媒体を用いる時、潜接着トナーは、第２の基板に転写する前、第２の基板に転写した後、または第２の基板に転写と同時に活性化してもよい。従って、状況によっては、転写媒体上の潜接着トナーは、転写媒体上に接着剤の被膜を生じさせるために活性化してもよい。その後、接着剤は、第２の基板上に接着剤の被膜を生じさせるために第２の基板に転写される。
【００９３】
潜接着トナー上の電荷とは逆の電荷で任意に帯電された第２の基板を第１の基板上の潜接着トナーに近づけることができることも考慮されている。その後、潜接着トナーは、潜接着トナーを第１の基板に保持させる力に応じて、種々の方法によって第２の基板に接触し第２の基板上に不粘着性被膜を形成させることを可能にすることができるか、またはそうさせることができる。これは、第１の基板から任意の電荷を除去する、潜接着トナーを第１の基板に接触させておく反発電場を除去する、潜接着トナーとは逆の第１の基板側で潜接着トナーに反発する電気力を加える、第１の基板に任意に加えられた静電荷より大きい静電荷を第２の基板に与えるの内の一つ以上を含んでもよい。その後、潜接着トナーは、潜接着粒子を変換し第２の基板上に接着剤を形成させるために、第２の基板に転写後に活性化することが可能である。
【００９４】
磁気学が潜接着トナーを基板に保持するのに関わる時、周りを取り囲んで磁場を任意に有する第２の基板を、潜接着トナーを活性化するのと同時に第１の基板上の潜接着トナーと接触させて、潜接着粒子を変換し、第２の基板上に接着剤の層を生じさせることが可能である。磁気学が関わるもう一つの状況において、第１の基板を囲む磁場より大きい規模の磁場を周りを取り囲んで任意に有する第２の基板を第１の基板上の潜接着トナーに接近させることが可能であり、より強い磁気力のために潜接着トナーは第２の基板に接触するようになる。これは、第２の基板上に潜接着トナーの不粘着性被膜を生じさせる。潜接着トナーを活性化する後続の工程がこの後に続いて、潜接着粒子を変換するとともに第２の基板上に接着剤の像様状被膜を生じさせることが可能である。
【００９５】
静電プロセスのための転写媒体の例には、電荷を誘発し作業期間にわたって電荷を保持する材料（絶縁体）が挙げられるが、それらに限定されない。その例には、熱可塑性樹脂、木材、紙、エポキシシリコン処理布地などの含浸布地、ゴム引布地などからなる群より選択された材料が挙げられるが、それらに限定されない。磁気プロセスのために有用な転写媒体には、媒体を貫通して磁場の通過を可能にする媒体、または独力で磁化されうる媒体が挙げられるが、それらに限定されない。転写媒体は、金属薄膜、ドラム、ロール、金属化膜、布地、金属化布地などの形態をとることが可能である。
【００９６】
活性化助剤および接着剤を活性化させる方法
本明細書で前述した方法は、潜接着画像を活性化させるのを助ける活性化助剤の使用を含む。活性化助剤は、接着剤を活性化させて例えば二つの基板を互いに接着させるために用いられる。活性化助剤には、例えば、熱形態または他の放射線形態（例えば、赤外線）の利用、可塑剤、水、有機溶媒および触媒（エポキシなどの材料用）などの利用が挙げられる。潜接着剤、好ましくは潜感圧接着剤を基板を互いに接着させうる接着剤に変換するいかなる化合物またはエネルギー投入も本発明による活性化助剤として用いるために適する。
【００９７】
好ましくは、活性化助剤は可塑剤（すなわち、可塑化用薬剤）を含む。接着剤を活性化させるために使用できる適する可塑剤には、例えば、重合性基コポリマー組成物と合わせて用いるために選択される可塑剤が挙げられる。一般に、可塑剤は液体または固体であることが可能であり、一定範囲の分子量および構成を有し、潜接着剤と適合性である。可塑剤は、低分子量可塑剤または高分子可塑剤、揮発性可塑剤または不揮発性可塑剤、反応性可塑剤または非反応性可塑剤であることが可能である。さらに、可塑剤の混合物を本発明において使用することができる。
【００９８】
一般に、液体可塑剤は潜接着剤と容易に組み合わせることが可能である。固体可塑剤は多少使用するのがより難しいけれども、固体可塑剤は、潜接着画像の制御された可塑化が必要である用途、プロセスまたは物品中で有利に用いることが可能である。固体可塑剤の溶融温度またはガラス転移温度に一旦加熱されると、潜接着剤は可塑化され、混合物は感圧接着特性を示す。
【００９９】
さらに、可塑剤は、一定範囲の分子量および構成を有することが可能である。すなわち、可塑剤は、事実上、高分子可塑剤または低分子量可塑剤のいずれかであることが可能である。典型的には、低分子量可塑剤は、後で一官能性アルコールまたは一官能性酸でそれぞれエステル化される低分子量酸またはアルコールから誘導される。有用な高分子可塑剤は、典型的には、低分子量ポリマーを製造するためにカチオン重合性モノマー、ラジカル重合性モノマー、縮重合性モノマーまたは開環重合性モノマーから誘導される。
【０１００】
有用な可塑剤は、一旦可塑剤が潜接着剤に拡散すると、可塑剤が潜接着剤から相分離しないように潜接着剤と適合性である。「相分離」または「相分離する」とは、溶融温度またはガラス転移温度などの示差走査熱分析（ＤＳＣ）によって検出可能な熱転移を可塑剤入り接着組成物中の純可塑剤について検出できないことを意味する。組成の平衡または温度の影響に起因する僅かな分離などの、可塑剤入り接着剤からの可塑剤の多少の移行または可塑剤入り接着剤全体を通した可塑剤の多少の移行は許容できるが、可塑剤は潜接着剤と可塑剤との間で相分離が起きるほどには移行しない。高分子可塑剤を用いる時、可塑剤は低分子量可塑剤より用途が多少限定される傾向があり、一般に、高分子可塑剤の分子量が低ければ低いほど、可塑剤の潜接着剤との適合性が高くなり、潜接着剤への拡散性は高くなる。潜接着剤との可塑剤の適合性は、可塑剤の化学的性質および潜接着剤の低分子量含有率に応じても決まりうる。例えば、ポリエーテル主鎖に基づく高分子可塑剤（ポリエチレングリコールなど）は、特に、より高いレベルの酸性コモノマーを用いる時、ポリエステル可塑剤より適合性であることが観察される。
【０１０１】
適する可塑剤は、好ましくは、可塑剤入り接着剤中に存在し安定なままであるように非揮発性である。可塑剤入り接着組成物中の可塑剤の存在は、接着組成物の接着性の特性を維持するように作用する。但し、一過性の接着性を必要とする場合、揮発性可塑剤を用いることが可能である。
【０１０２】
さらに、有用な可塑剤は反応性または非反応性であることが可能である。好ましくは、可塑剤は非反応性である。アクリレート官能基、メタクリレート官能基、スチレン官能基または他のエチレン系不飽和ラジカル反応性官能基を有する可塑剤は潜接着剤の存在下で一般に反応性である。こうした可塑剤には、アクリレート化ポリエステルおよびアクリレート化ウレタンが挙げられる。
【０１０３】
好ましい可塑剤の例には、ポリエチレンオキシド、ポリプロピレンオキシド、ポリエチレングリコールなどの約１５０〜約５，０００、好ましくは約１５０〜約１，５００の重量平均分子量を有するポリアルキレンオキシド、ＩＣＩ　Ｃｈｅｍｉｃａｌｓから商品名「ＰＹＣＡＬ９４」（ポリエチレンオキシドのフェニルエーテル）で入手できるものなどのアルキルまたはアリール官能化ポリアルキレンオキシド、Ｖｅｌｓｉｃｏｌ　Ｃｈｅｍｉｃａｌｓから商品名「ＢＥＮＺＯＦＬＥＸ４００」（ポリプロピレングリコールジベンゾエート）で入手できるものなどのベンゾイル官能化ポリエーテル、ポリエチレンオキシドのモノメチルエーテル、ジオクチルアジペート、ジブチルアジペート、ジブトキシエトキシエチルアジペートおよびジブトキシプロポキシプロピルアジペートなどの低分子量アジペート、ポリエステルアジペートなどの高分子アジペート、アセチルトリ−ｎ−ブチルシトレートなどのシトレート、ブチルベンジルフタレート、ジブチルフタレート、ジイソオクチルフタレートなどのフタレート、ジブチルセバケートなどのセバケート、イソプロピルミリステートなどのミリステート、Ｃ．Ｐ．Ｈａｌｌ　Ｃｏ．から商品名「ＰＡＲＡＰＬＥＸ」で入手できるものなどのポリエステル、Ｍｏｎｓａｎｔｏから商品名「ＳＡＮＴＩＣＩＺＥＲ」（例えば、２−エチルヘキシルジフェニルホスフェートおよびｔ−ブチルフェニルジフェニルホスフェート）から市販されているものなどのホスフェートエステル、Ｃ．Ｐ．Ｈａｌｌ　Ｃｏ．から商品名「ＰＬＡＳＴＨＡＬＬ７０５０」（ジアルキルジエーテルグルタレート）で市販されているものなどのグルタレート、鉱油などの油、ポリウレタン、ポリウレア、ポリビニルエーテル、ポリエーテル、ポリアクリレートなどの他の高分子可塑剤およびそれらの混合物が挙げられる。
【０１０４】
用いられる可塑剤または他の活性化助剤の量は、得られた活性化接着剤（すなわち可塑剤入り接着剤）の粘着力の所望のレベル、所望の剥離強度および剪断強度のレベル、ならびに所望の性能レベルに応じて決まる。例えば、潜感圧接着剤の弾性率が増加するにつれて、配合された接着剤の弾性率を感圧結合作製のための有用な範囲に下げるために（すなわち、剪断貯蔵弾性率はＤａｈｌｑｕｉｓｔ基準より低い）、より高いレベルの可塑剤が必要である。感圧接着剤中の可塑剤の量が増加するにつれて、凝集強度を維持することが益々困難になり、よって最終感圧接着剤中で許容できる可塑剤の量に関する実用上の上限が生じる。高レベルの可塑剤は、強い粘着力、低温性能または滑らかな剥離などの特性を必要とする場合に有益でありうる。感圧接着配合物に関する実際的な制約を考慮すると、開始時に使用する潜接着剤の剪断弾性率に対する上限も存在し、１００ｐｐｈ以下の可塑剤装填量でもなお感圧挙動を可能であることが明らかであろう。実弾性率値は、可塑剤の種類、可塑剤効率および可塑剤と潜接着剤との適合性に強く依存するので規定するのが難しい。
【０１０５】
可塑剤または他の活性化助剤を潜接着画像に被着させるために、従来のいかなる技術も使用することができる。例えば、可塑剤を固体状または液体状で被着させることができる。可塑剤を任意にカプセル化し、潜接着トナーを像様状に印刷するために用いたのと同じ技術または似た技術を用いて像様状に被着させることが可能である。液体可塑剤を用いる場合、噴霧被覆、流し被覆、ブラシ被覆、ロール被覆、スプレッド被覆、ワイヤ被覆、グラビア被覆、転写ロール被覆、エアナイフ被覆、ドクターブレード被覆または他の液体供給技術（インクジェットなど）によって潜接着画像の面に可塑剤を被着させることが可能である。固体粉末状可塑剤を用いる場合、従来の粉末被覆技術によって可塑剤を被覆させることが可能である。固体粉末状可塑剤は、凍結粉砕またはハンマーミリングなどの機械的技術を用いて調製することが可能である。その後、粉末被膜は、典型的には可塑剤を溶融させるのに十分な熱に供され、よって可塑剤は潜接着剤に吸収されることが可能となり、潜接着剤のＴｇおよび剪断貯蔵弾性率を修正して感圧接着材料を生じさせることが可能となる。潜接着画像の広い面を活性化させるために熱源は散乱性であることが可能であるか、または潜接着画像の所定のばらばらの部分上で活性化させるために熱源を集中させることが可能である。
【０１０６】
実施例
本発明の範囲を限定することを意図していない以下の実施例によって本発明をさらに例示する。実施例において、すべての部、比率および百分率は特に指示がないかぎり重量による。
【０１０７】
【表１】
2004512567.tif 000003
【０１０８】
試験方法
Ｔ−剥離
ライナー上に被覆された接着剤の幅１２．５ミリメートル×長さ２５０ミリメートルのサンプルを切断し、厚さ１５０マイクロメートル×幅１９ミリメートルの陽極処理アルミニウム帯に接着剤側を約１００℃で熱貼合せすることにより、Ｔ−剥離サンプルを作製した。第２の工程において、ライナーを除去し、試験サンプルを第２のアルミニウム帯に約１００℃で貼合せ、二枚のアルミニウム帯の間に接着剤を入れたＴ−剥離用に準備できたサンプルを作製した。サンプルを放置して室温に冷却し、Ｓｉｎｔｅｃｈ引張試験機（ＮＴＳ　Ｃｏｒｐｏｒａｔｉｏｎ製）の顎内にアルミニウム帯をクランプし、３００ミリメートル／分の速度でアルミニウム帯を分離することにより試験機内で試験した。
【０１０９】
可塑剤活性化
可塑剤の添加後に粘着性になる不粘着性被膜の能力を試験するために、不粘着性被膜のサンプルを基板上に平らに置いた。綿棒を可塑剤に漬け、綿が飽和するように余分の可塑剤を除去した。可塑剤を綿棒によって被膜に被着させ、放置して室温で浸透させた。サンプルが粘着性になり２４時間にわたり粘着性のままであった場合にサンプルは可塑剤活性化試験に合格した。「高粘着力」または「低粘着力」のいずれかの指粘着力の定性的レベルも試験ごとに記載している。試験ごとに用いた可塑剤は、特に注記がないかぎり「ＳＡＮＴＩＣＩＺＥＲ　１４１」であった。
【０１１０】
熱接着性
熱接着性についてサンプルを試験するために、粉末のサンプルを二枚の顕微鏡ガラススライド間に置いた。スライドを互いに押し付け、空隙は０．５〜１．０ミリメートルであり、ヒートガンでスライドを加熱して、粒子を少なくとも部分的に融着させる。スライドを放置して室温に冷却した時、ガラス片を反対方向に滑らせるか、またはガラス片を引き剥がすことにより、スライドを分離できなかった場合、サンプルは熱接着性試験に合格した。典型的には、スライドが押し離される時にガラスは破損する。データは「合格」または「不合格」として示している。
【０１１１】
実施例１
４０％のＥＨＡ、５５％のＭＭＡおよび５％のＭＡＡの混合物２４０質量部、６．９質量部のＬｕｄｏｘ　ＴＭ−５０、３６０質量部の脱イオン水、０．４２質量部の促進剤および０．０８質量部のＰＤＣを容器内で混合した。ｐＨを測定し、１Ｎ水酸化アンモニウム溶液の添加によって４〜５の間に調節した。水溶液をＷａｒｒｉｎｇブレンダー内で６分間にわたり２２，０００ｒｐｍで攪拌した。メカニカルスターラー、コンデンサーおよび窒素入口が装備された反応器に混合物を入れ、０．３６質量部のＶＡＺＯ６４を添加した。４時間にわたり３００ｒｐｍで攪拌しつつ温度を７０℃に上げた。その後、懸濁液を放置して室温に冷却し、チーズクロスを通して濾過し、水で洗浄してＰＤＣを除去し、放置して空気乾燥させた。Ｃｏｕｌｔｅｒ　ＬＳ粒子分析機（フロリダ州マイアミのＣｏｕｌｔｅｒ　Ｃｏｒｐｏｒａｔｉｏｎ製）で平均粒子サイズを決定し、それを表１に示している。
【０１１２】
実施例２
３７％のＥＨＡ、５８％のＭＭＡおよび５％のＴＨＦＡのモノマー混合物を用いて、実施例１に記載したのと同じ手順に従った。
【０１１３】
実施例３
ｐＨを１Ｎ・ＨＣｌで調節したことを除き、３５％のＥＨＡ、５５％のＭＭＡおよび１０％のＮＯＡｍのモノマー混合物を用いて、実施例１に記載したのと同じ手順に従った。
【０１１４】
実施例４
ｐＨを１Ｎ・ＨＣｌで調節したことを除き、４５％のＥＨＡと５５％のＭＭＡのモノマー混合物を用いて、実施例１に記載したのと同じ手順に従った。Ｃｏｕｌｔｅｒ　ＬＳ粒子分析機で平均粒子サイズを決定し、それを表１に示している。
【０１１５】
実施例５
４０％のＥＨＡ、５５％のＭＭＡおよび５％のＡＡのモノマー混合物を用いて、実施例１に記載したのと同じ手順に従った。Ｃｏｕｌｔｅｒ　ＬＳ粒子分析機で平均粒子サイズを決定し、それを表１に示している。
【０１１６】
実施例６
４０％のＥＨＡ、５５％のＩＢＡおよび５％のＭＡＡのモノマー混合物を用いて、実施例１に記載したのと同じ手順に従った。Ｃｏｕｌｔｅｒ　ＬＳ粒子分析機で平均粒子サイズを決定し、それを表１に示している。
【０１１７】
実施例７
３５％のＢＡ、５５％のＩＢＡおよび１０％のＡＡのモノマー混合物を用いて、実施例１に記載したのと同じ手順に従った。Ｃｏｕｌｔｅｒ　ＬＳ粒子分析機で平均粒子サイズを決定し、それを表１に示している。
【０１１８】
実施例８
３５％のＢＡ、５５％のＩＢＡおよび１０％のＭＡＡのモノマー混合物を用いて、実施例１に記載したのと同じ手順に従った。Ｃｏｕｌｔｅｒ　ＬＳ粒子分析機で平均粒子サイズを決定し、それを表１に示している。
【０１１９】
【表２】
2004512567.tif 000004
【０１２０】
実施例９〜１１
重合が完了した後、１Ｎ水酸化ナトリウムの使用によって水性分散液のｐＨを４（実施例９）、７（実施例１０）および１０（実施例１１）に設定したことを除き、実施例１に記載したのと同じ手順に従った。チーズクロスを通して粒子を濾過し、脱イオン水で洗浄して余分のＰＤＣおよび一切の残留塩基を除去した。平均粒子サイズは１１．８マイクロメートルであった。
【０１２１】
実施例１２
３５％のＥＨＡ、５５％のＭＭＡおよび１０％のＭＡＡのモノマー混合物を用いて、実施例１に記載したのと同じ手順に従った。さらに、モノマー１００部当たり０．３部のＩＯＴＧを添加した。
【０１２２】
実施例１３
温度を７０℃の代わりに６０℃に上げ、ｐＨを１Ｎ・ＨＣｌで調節したことを除き、２０％のＥＨＡと８０％のＯＤＡのモノマー混合物を用いて、実施例１に記載したのと同じ手順に従った。
【０１２３】
実施例１４
温度を７０℃の代わりに６０℃に上げたことを除き、２０％のＥＨＡ、７８％のＯＤＡおよび２％のＡＡのモノマー混合物を用いて、実施例１に記載したのと同じ手順に従った。
【０１２４】
実施例１５
ＢＨＡを溶融状態（約５０℃）で添加し、１Ｎ・ＨＣｌを用いてｐＨを調節し、ＶＡＺＯ６４を除くすべての成分の水溶液を約５０℃に予熱し、ＶＡＺＯ６４の添加後に温度を７０℃の代わりに６０℃に上げる修正を行って、３０％のＥＨＡと７０％のＢＨＡのモノマー混合物を用いて、実施例１に記載したのと同じ手順に従った。
【０１２５】
実施例１６
モノマー１００部当たり０．３部のＣＢｒ４をモノマー混合物に添加し、ＢＨＡを溶融状態（約５０℃）で添加し、ｐＨを１Ｎ・ＨＣｌで調節し、ＶＡＺＯ６４を除くすべての成分の水溶液を約５０℃に予熱し、ＶＡＺＯ６４の添加後に温度を７０℃の代わりに６０℃に上げる修正を行って、３０％のＥＨＡと７０％のＢＨＡのモノマー混合物を用いて、実施例１に記載したのと同じ手順に従った。
【０１２６】
実施例１７
ＢＨＡを溶融状態（約５０℃）で添加し、ｐＨを１Ｎ・ＨＣｌで調節し、ＶＡＺＯ６４を除くすべての成分の水溶液を約５０℃に予熱し、ＶＡＺＯ６４の添加後に温度を７０℃の代わりに６０℃に上げる修正を行って、２０％のＥＨＡと８０％のＢＨＡのモノマー混合物を用いて、実施例１に記載したのと同じ手順に従った。
【０１２７】
実施例１８
ＢＨＡを溶融状態（約５０℃）で添加し、ＶＡＺＯ６４を除くすべての成分の水溶液を約５０℃に予熱し、ＶＡＺＯ６４の添加後に温度を７０℃の代わりに６０℃に上げる修正を行って、２０％のＥＨＡ、７８％のＢＨＡおよび２％のＡＡのモノマー混合物を用いて、実施例１に記載したのと同じ手順に従った。
【０１２８】
実施例１９
モノマー１００部当たり０．３部のＣＢｒ４をモノマー混合物に添加し、ＢＨＡを溶融状態（約５０℃）で添加し、ＶＡＺＯ６４を除くすべての成分の水溶液を約５０℃に予熱し、ＶＡＺＯ６４の添加後に温度を７０℃の代わりに６０℃に上げる修正を行って、２０％のＥＨＡ、７８％のＢＨＡおよび２％のＡＡのモノマー混合物を用いて、実施例１に記載したのと同じ手順に従った。
【０１２９】
実施例２０
実施例１〜４および９〜１９で調製された乾燥粒子を粒子４質量部対ＤＴ０６０・９６質量部の比でＤＴ０６０と混合した。現像剤とも呼ばれる粒子／キャリア混合物の電荷をＴ−１００摩擦帯電試験機（ペンシルバニア州ユーコンのＶｅｒｔｅｘ　Ｉｍａｇｅ　Ｐｒｏｄｕｃｔｓ製）内で測定した。粒子の電荷を表２に示している。さらに、上述した「可塑剤活性化」試験を用いて、実施例１、５〜８および１２の乾燥粒子の被膜の可塑剤活性化を試験し、上述した「熱接着性」試験を用いて、実施例１２および１５〜１９の粉末のサンプルの熱接着性を試験した。
【０１３０】
【表３】
2004512567.tif 000005
【０１３１】
実施例２１
イリノイ州ウッドデールのＸｅｉｋｏｎから入手できる装置などの印刷装置に基づく電磁ブラシを用いて、下塗されたポリエステルフィルムまたはビニルフィルム上に実施例２０の帯電粒子を印刷した。磁気ブラシ現像ステーションの一つを用いて、帯電粒子をウェブに静電的に被着させ、非接触式融着装置で加熱して、粒子をウェブに永久に接着させ、合体を促進させた。用いたウェブが熱で変形されないように計器によって融着装置の温度設定を制御する。虫眼鏡によって印刷された面の均一塗布量を検査することにより、印刷したウェブのプリント品質を検査し、合格または不合格のいずれかを採点した。結果を表３に示している。
【０１３２】
【表４】
2004512567.tif 000006
【０１３３】
実施例２２
実施例１２で調製された粒子のサンプルを酢酸エチルに４０％固形物で溶解して、マスター溶液を生じさせた。マスター溶液を４つの小サンプルに分割し、小サンプルを一晩混転することにより表４に示した量でＳＡＮＴＩＣＩＺＥＲ１４１と混合した。ナイフコーターを用いて、サンプルをシリコン処理ポリエステルライナー上にキャスティングし、７０℃で１５分にわたり乾燥させた。約３０マイクロメートルの乾燥被膜厚さを得た。Ｔ−剥離サンプルを作製し、上述したように実験した。データを表４に示している。
【０１３４】
【表５】
2004512567.tif 000007
【０１３５】
実施例２３
メカニカルスターラー、コンデンサーおよび窒素入口が装備された反応器に５６０部の脱イオン水、２．６部のＳＩＰＯＮＡＴＥ　ＤＳ−１０および１．６部のＩＧＥＰＡＬ　ＣＡ−８９７を入れた。この溶液を２００ｒｐｍで攪拌し、窒素で泡立たせた。４３．８部のＩＯＡ、８．７６部のＡＡ、５２．５６部のＭＭＡ、７０．０８部のＩＢＡ、０．１８部のＨＤＤＡおよび０．２６部のＣＢｒ４の混合物を攪拌溶液に添加した。得られた混合物を６０℃に加熱し、０．６４部のＰＰＳ開始剤を添加し、得られた混合物を６０℃で１．５時間にわたり、および７５℃で４時間にわたり攪拌した。ラテックスを室温に冷却し濾過した。入口温度１２０℃、ポンプ速度設定１００％、出口温度４０℃、アスピレーター設定１００％および加圧空気流れ５５０リットル／時間のＢｕｃｈｉ　Ｂ−１９１ミニスプレードライヤーを用いてラテックスを乾燥させることにより乾燥粉末を得た。１５〜２５マイクロメートルの中央粒子サイズを有する乾燥粉末を得た。粒子４重量部対ＤＴ０６０またはＤＴ０７０Ｃの９６重量部の比で、乾燥粒子をＤＴ０６０またはＤＴ０７０Ｃと混合した。さらに、幾つかのサンプルにもＲＸ２００を添加した。現像剤とも呼ばれる粒子／キャリア混合物の電荷をＴ−１００摩擦帯電試験機（ペンシルバニア州ユーコンのＶｅｒｔｅｘ　Ｉｍａｇｅ　Ｐｒｏｄｕｃｔｓ製）内で測定した。サンプルの説明および粒子の電荷を表５に示している。
【０１３６】
【表６】
2004512567.tif 000008
【０１３７】
実施例２４
イリノイ州ウッドデールのＸｅｉｋｏｎから入手できる装置などの印刷装置に基づく電磁ブラシを用いて、下塗されたポリエステルフィルムまたはビニルフィルム上に実施例２３Ｆの帯電粒子を印刷した。磁気ブラシ現像ステーションの一つを用いて、帯電粒子をウェブに静電的に被着させ、非接触式融着装置で加熱して、粒子をウェブに永久に接着させ、合体を促進させた。用いたウェブが熱で変形されないように計器によって融着装置の温度設定を制御する。虫眼鏡によって印刷された面の均一塗布量を検査することにより、印刷したウェブのプリント品質を検査し、合格または不合格のいずれかを採点し、合格プリント品質を有することが分かった。
【０１３８】
実施例２５
粒子４重量部対ＤＴ０６０またはＤＴ０７０Ｃの９６重量部の比で、ＳＣＯＴＣＨＫＯＴＥ４１３の粒子をＤＴ０６０またはＤＭ０７０Ｃと混合した。現像剤とも呼ばれる粒子／キャリア混合物の電荷をＴ−１００摩擦帯電試験機（ペンシルバニア州ユーコンのＶｅｒｔｅｘ　Ｉｍａｇｅ　Ｐｒｏｄｕｃｔｓ製）内で測定した。サンプルの説明および粒子の電荷を表６に示している。
【０１３９】
【表７】
2004512567.tif 000009
【０１４０】
本発明の種々の修正および変更は、本発明の範囲および原理から逸脱せずに当業者に対して明らかであろう。本発明が上述した例証的実施形態に不当に限定されるべきでないことは理解されるべきである。それぞれの個々の刊行物または特許を引用して援用されるべく明確且つ個々に示したのと同じ程度にすべての刊行物、特許文書および特許を本明細書に引用して援用する。
【国際公開パンフレット】
2004512567.tif 000011
2004512567.tif 000012
2004512567.tif 000013
2004512567.tif 000014
2004512567.tif 000015
2004512567.tif 000016
2004512567.tif 000017
2004512567.tif 000018
2004512567.tif 000019
2004512567.tif 000020
2004512567.tif 000021
2004512567.tif 000022
2004512567.tif 000023
2004512567.tif 000024
2004512567.tif 000025
2004512567.tif 000026
2004512567.tif 000027
2004512567.tif 000028
2004512567.tif 000029
2004512567.tif 000030
2004512567.tif 000031
2004512567.tif 000032
2004512567.tif 000033
2004512567.tif 000034
2004512567.tif 000035
2004512567.tif 000036
2004512567.tif 000037
2004512567.tif 000038
2004512567.tif 000039
2004512567.tif 000040
2004512567.tif 000041
2004512567.tif 000042
2004512567.tif 000043
2004512567.tif 000044
2004512567.tif 000045
2004512567.tif 000046
2004512567.tif 000047
2004512567.tif 000048
2004512567.tif 000049
2004512567.tif 000050
2004512567.tif 000051
2004512567.tif 000052
2004512567.tif 000053
2004512567.tif 000054
2004512567.tif 000055
2004512567.tif 000056
2004512567.tif 000057
2004512567.tif 000058
2004512567.tif 000059
【国際調査報告】
2004512567.tif 000060
2004512567.tif 000061
2004512567.tif 000062